(57)【要約】【課題】      アクリドン化合物の感光前の拡散を防ぎ、かつ溶剤に対する溶解性を改良する。【解決手段】  バインダー、重合性化合物、光重合開始剤およびアクリドン化合物を含む感光性樹脂組成物において、置換されていてもよい２乃至４個のアクリドン−１０−イル基を二価乃至四価の連結基で連結した分子構造を有するアクリドン化合物を用いる。【選択図】    図１
2005274923.tif 000002
【特許請求の範囲】
【請求項１】
バインダー、重合性化合物、光重合開始剤およびアクリドンオリゴマーを含み、アクリドンオリゴマーが、置換されていてもよい２乃至４個のアクリドン−１０−イル基を二価乃至四価の連結基で連結した分子構造を有することを特徴とする感光性樹脂組成物。
【請求項２】
アクリドンオリゴマーが、下記式（Ｉ）で表される請求項１に記載の感光性樹脂組成物：
【化１】
2005274923.tif 000076
［式中、Ｒ１およびＲ２は、それぞれ独立に、水素原子、ハロゲン原子、ニトロ、シアノ、ヒドロキシル、メルカプト、カルボキシル、アミノ、カルバモイル、カルバモイルオキシ、ウレイド、スルファモイル、アルキル基、置換アルキル基、アリール基、置換アリール基、複素環基、アルコキシ基、置換アルコキシ基、アリールオキシ基、置換アリールオキシ基、アルキルチオ基、置換アルキルチオ基、アリールチオ基、置換アリールチオ基、アシル基、アルコキシカルボニル基、置換アルコキシカルボニル基、置換アミノ基、アミド基、置換カルバモイル基、置換カルバモイルオキシ基、アルコキシカルボニルアミノ基、置換アルコキシカルボニルオキシ基、アリールオキシカルボニルアミノ基、置換アリールオキシカルボニルアミノ基、置換ウレイド基、アルキルスルホニル基、置換アルキルスルホニル基、アリールスルホニル基、置換アリールスルホニル基、スルホンアミド基または置換スルファモイル基である；Ｙは、−Ｏ−、−ＮＨ−、−Ｏ−ＣＯ−、−ＣＯ−Ｏ−、−ＮＨ−ＣＯ−、−ＣＯ−ＮＨ−、−ＮＨ−ＣＯ−Ｏ−および−Ｏ−ＣＯ−ＮＨ−からなる群より選ばれる二価の連結基である；Ｌは、炭素原子を含むｎ価の連結基であって、炭素原子でＹと結合する；ｐは、１、２または３である；ｑは、０または１である；ｎは、２、３または４であって、ｎ個の部分構造は互いに異なっていてもよい］。
【請求項３】
アクリドンオリゴマーが、下記式（II）で表されるアクリドンダイマーである請求項１に記載の感光性樹脂組成物：
【化２】
2005274923.tif 000077
［式中、Ｒ１、Ｒ２、Ｒ３およびＲ４は、それぞれ独立に、水素原子、ハロゲン原子、ニトロ、シアノ、炭素原子数が１乃至６のアルキル基、炭素原子数が６乃至１３のアリール基、炭素原子数が６乃至１３のニトロ置換アリール基、炭素原子数が１乃至６のアシル基、炭素原子数が２乃至６のアルコキシカルボニル基、炭素原子数が１乃至６のアミド基、炭素原子数が１乃至６のアルキルスルホニル基または炭素原子数が１乃至６のスルホンアミド基である；Ｙ１およびＹ２は、それぞれ独立に、−Ｏ−、−ＮＨ−、−Ｏ−ＣＯ−、−ＣＯ−Ｏ−、−ＮＨ−ＣＯ−、−ＣＯ−ＮＨ−、−ＮＨ−ＣＯ−Ｏ−および−Ｏ−ＣＯ−ＮＨ−からなる群より選ばれる二価の連結基である；Ｌは、−ＡＬ−、−ＡＲ−、−ＡＬ−ＡＲ−、−ＡＬ−ＡＲ−ＡＬ−、−ＡＬ−Ｈｃ−ＡＬ−、−ＡＲ−ＡＬ−ＡＲ−、−ＡＲ−Ｙ３−ＡＬ−Ｙ４−ＡＲ−および−ＡＬ−ＮＨ−ＡＬ−からなる群より選ばれる二価の連結基であって、ＡＬは、炭素原子数が１乃至２０のアルキレン基または炭素原子数が２乃至２０のアルケニレン基であり、ＡＲは、炭素原子数が１乃至６のアルキル基または炭素原子数が２乃至６のアルコキシカルボニル基で置換されていてもよいフェニレンまたはナフチレンであり、Ｈｃは、二価の複素環基であり、Ｙ３およびＹ４は、それぞれ独立に、−Ｏ−、−ＮＨ−、−Ｏ−ＣＯ−、−ＣＯ−Ｏ−、−ＮＨ−ＣＯ−、−ＣＯ−ＮＨ−、−ＮＨ−ＣＯ−Ｏ−および−Ｏ−ＣＯ−ＮＨ−からなる群より選ばれる二価の連結基である；ｐおよびｒは、それぞれ独立に、１、２または３である；ｑおよびｓは、それぞれ独立に、０または１である］。
【請求項４】
アクリドンオリゴマーが、下記式（III)で表されるアクリドントリマーである請求項１に記載の感光性樹脂組成物：
【化３】
2005274923.tif 000078
［式中、Ｒ１およびＲ２は、それぞれ独立に、水素原子、ハロゲン原子、ニトロ、シアノ、炭素原子数が１乃至６のアルキル基、炭素原子数が６乃至１３のアリール基、炭素原子数が６乃至１３のニトロ置換アリール基、炭素原子数が１乃至６のアシル基、炭素原子数が２乃至６のアルコキシカルボニル基、炭素原子数が１乃至６のアミド基、炭素原子数が１乃至６のアルキルスルホニル基または炭素原子数が１乃至６のスルホンアミド基である；Ｙは、−Ｏ−、−ＮＨ−、−Ｏ−ＣＯ−、−ＣＯ−Ｏ−、−ＮＨ−ＣＯ−、−ＣＯ−ＮＨ−、−ＮＨ−ＣＯ−Ｏ−および−Ｏ−ＣＯ−ＮＨ−からなる群より選ばれる二価の連結基である；Ｌは、単結合または炭素原子数が１乃至２０のアルキレン基である；Ｃｙは、三価の芳香族炭化水素環または三価の複素環基である；ｐは、１、２または３である；ｑは、０または１である；式（III)に示される三個の部分構造は、互いに異なっていてもよい］。
【請求項５】
アクリドンオリゴマーが、下記式（IV）で表されるアクリドンテトラマーである請求項１に記載の感光性樹脂組成物：
【化４】
2005274923.tif 000079
［式中、Ｒ１、Ｒ２、Ｒ３およびＲ４は、それぞれ独立に、水素原子、ハロゲン原子、ニトロ、シアノ、炭素原子数が１乃至６のアルキル基、炭素原子数が６乃至１３のアリール基、炭素原子数が６乃至１３のニトロ置換アリール基、炭素原子数が１乃至６のアシル基、炭素原子数が２乃至６のアルコキシカルボニル基、炭素原子数が１乃至６のアミド基、炭素原子数が１乃至６のアルキルスルホニル基または炭素原子数が１乃至６のスルホンアミド基である；Ｙ１、Ｙ２、Ｙ３およびＹ４は、それぞれ独立に、−Ｏ−、−ＮＨ−、−Ｏ−ＣＯ−、−ＣＯ−Ｏ−、−ＮＨ−ＣＯ−、−ＣＯ−ＮＨ−、−ＮＨ−ＣＯ−Ｏ−および−Ｏ−ＣＯ−ＮＨ−からなる群より選ばれる二価の連結基である；Ｌ１、Ｌ２、Ｌ４およびＬ５は、それぞれ独立に、単結合または炭素原子数が１乃至２０のアルキレン基である；Ｃｙ１およびＣｙ２は、それぞれ独立に、三価の芳香族炭化水素環または三価の複素環基である；Ｌ３は、炭素原子数が１乃至２０のアルキレン基である；ｐおよびｒは、それぞれ独立に、１、２または３である；ｑおよびｓは、それぞれ独立に、０または１である；式（IV）に示される四個の部分構造は、互いに異なっていてもよい］。
【請求項６】
バインダーが、カルボキシル基を有するポリマーである請求項１に記載の感光性樹脂組成物。
【請求項７】
バインダーが、カルボキシル基を有する繰り返し単位と、カルボキシル基を有しない繰り返し単位とを有するコポリマーであって、コポリマー中のカルボキシル基を有する繰り返し単位の割合が１０乃至４５モル％である請求項６に記載の感光性樹脂組成物。
【請求項８】
光重合開始剤が、ハロゲン置換アルキル基を有する複素環化合物、オキシム、ヘキサアリールビイミダゾールおよびケトンからなる群より選ばれる請求項１に記載の感光性樹脂組成物。
【請求項９】
バインダーを３０乃至９０質量％、重合性化合物を５乃至６０質量％、光重合開始剤を０．１乃至３０質量％、アクリドンオリゴマーを０．０５乃至３０質量％含む請求項１に記載の感光性樹脂組成物。
【請求項１０】
プリント配線板製造用である請求項１に記載の感光性樹脂組成物。
【請求項１１】
下記式（II）で表されるアクリドンダイマー： 
【化５】
2005274923.tif 000080
［式中、Ｒ１、Ｒ２、Ｒ３およびＲ４は、それぞれ独立に、水素原子、ハロゲン原子、ニトロ、シアノ、炭素原子数が１乃至６のアルキル基、炭素原子数が６乃至１３のアリール基、炭素原子数が６乃至１３のニトロ置換アリール基、炭素原子数が１乃至６のアシル基、炭素原子数が２乃至６のアルコキシカルボニル基、炭素原子数が１乃至６のアミド基、炭素原子数が１乃至６のアルキルスルホニル基または炭素原子数が１乃至６のスルホンアミド基である；Ｙ１およびＹ２は、それぞれ独立に、−Ｏ−、−ＮＨ−、−Ｏ−ＣＯ−、−ＣＯ−Ｏ−、−ＮＨ−ＣＯ−、−ＣＯ−ＮＨ−、−ＮＨ−ＣＯ−Ｏ−および−Ｏ−ＣＯ−ＮＨ−からなる群より選ばれる二価の連結基である；Ｌは、−ＡＬ−、−ＡＲ−、−ＡＬ−ＡＲ−、−ＡＬ−ＡＲ−ＡＬ−、−ＡＬ−Ｈｃ−ＡＬ−、−ＡＲ−ＡＬ−ＡＲ−、−ＡＲ−Ｙ３−ＡＬ−Ｙ４−ＡＲ−および−ＡＬ−ＮＨ−ＡＬ−からなる群より選ばれる二価の連結基であって、ＡＬは、炭素原子数が１乃至２０のアルキレン基または炭素原子数が２乃至２０のアルケニレン基であり、ＡＲは、炭素原子数が１乃至６のアルキル基または炭素原子数が２乃至６のアルコキシカルボニル基で置換されていてもよいフェニレンまたはナフチレンであり、Ｈｃは、二価の複素環基であり、Ｙ３およびＹ４は、それぞれ独立に、−Ｏ−、−ＮＨ−、−Ｏ−ＣＯ−、−ＣＯ−Ｏ−、−ＮＨ−ＣＯ−、−ＣＯ−ＮＨ−、−ＮＨ−ＣＯ−Ｏ−および−Ｏ−ＣＯ−ＮＨ−からなる群より選ばれる二価の連結基である；ｐおよびｒは、それぞれ独立に、１、２または３である；ｑおよびｓは、それぞれ独立に、０または１である］。
【請求項１２】
下記式（III)で表されるアクリドントリマー：
【化６】
2005274923.tif 000081
［式中、Ｒ１およびＲ２は、それぞれ独立に、水素原子、ハロゲン原子、ニトロ、シアノ、炭素原子数が１乃至６のアルキル基、炭素原子数が６乃至１３のアリール基、炭素原子数が６乃至１３のニトロ置換アリール基、炭素原子数が１乃至６のアシル基、炭素原子数が２乃至６のアルコキシカルボニル基、炭素原子数が１乃至６のアミド基、炭素原子数が１乃至６のアルキルスルホニル基または炭素原子数が１乃至６のスルホンアミド基である；Ｙは、−Ｏ−、−ＮＨ−、−Ｏ−ＣＯ−、−ＣＯ−Ｏ−、−ＮＨ−ＣＯ−、−ＣＯ−ＮＨ−、−ＮＨ−ＣＯ−Ｏ−および−Ｏ−ＣＯ−ＮＨ−からなる群より選ばれる二価の連結基である；Ｌは、単結合または炭素原子数が１乃至２０のアルキレン基である；Ｃｙは、三価の芳香族炭化水素環または三価の複素環基である；ｐは、１、２または３である；ｑは、０または１である；式（III)に示される三個の部分構造は、互いに異なっていてもよい］。
【請求項１３】
下記式（IV）で表されるアクリドンテトラマー：
【化７】
2005274923.tif 000082
［式中、Ｒ１、Ｒ２、Ｒ３およびＲ４は、それぞれ独立に、水素原子、ハロゲン原子、ニトロ、シアノ、炭素原子数が１乃至６のアルキル基、炭素原子数が６乃至１３のアリール基、炭素原子数が６乃至１３のニトロ置換アリール基、炭素原子数が１乃至６のアシル基、炭素原子数が２乃至６のアルコキシカルボニル基、炭素原子数が１乃至６のアミド基、炭素原子数が１乃至６のアルキルスルホニル基または炭素原子数が１乃至６のスルホンアミド基である；Ｙ１、Ｙ２、Ｙ３およびＹ４は、それぞれ独立に、−Ｏ−、−ＮＨ−、−Ｏ−ＣＯ−、−ＣＯ−Ｏ−、−ＮＨ−ＣＯ−、−ＣＯ−ＮＨ−、−ＮＨ−ＣＯ−Ｏ−および−Ｏ−ＣＯ−ＮＨ−からなる群より選ばれる二価の連結基である；Ｌ１、Ｌ２、Ｌ４およびＬ５は、それぞれ独立に、単結合または炭素原子数が１乃至２０のアルキレン基である；Ｃｙ１およびＣｙ２は、それぞれ独立に、三価の芳香族炭化水素環または三価の複素環基である；Ｌ３は、炭素原子数が１乃至２０のアルキレン基である；ｐおよびｒは、それぞれ独立に、１、２または３である；ｑおよびｓは、それぞれ独立に、０または１である；式（IV）に示される四個の部分構造は、互いに異なっていてもよい］。
【発明の詳細な説明】
【技術分野】
【０００１】
本発明は、プリント配線板、リードフレーム、半導体パッケージ、ディスプレイ用部材（例えば、カラーフィルター、柱材、リブ材、スペーサー、隔壁）、３次元光造形、画像形成材料（例えば、印刷版、プルーフ）、パターン形成材料の分野で用いられる感光性樹脂組成物に関する。
また、本発明は、インダンスチレン系染料や蛍光物質の合成原料として用いられるアクリドン化合物に関する。さらに、感光性樹脂組成物やドライフイルムレジストに、感光色素や増感色素として利用されるアクリドン化合物に関する。さらにまた、本発明は、感光性樹脂組成物やフイルム内の溶解性を改善したアクリドン化合物に関する。
【背景技術】
【０００２】
感光性組成物の高性能化に伴って、光高感度化は強く求められている事項の一つである。その光高感度化のためには、使用する光源の波長に対しての物質の吸収波長の追随性が求められている。しかしながら、通常の光開始系では吸収が短波であったり、吸収強度が小さいため、充分な光感度が得られていなかった。それを解決するために、アクリドン化合物などの増感色素が用いられている。
アクリドン化合物は、感光性組成物の増感剤のほかに、種々のインダンスチレン系染料の原料として、また、蛍光を示すことからＤＮＡラベル（例えば、特許文献１参照）としてや、抗アレルギー剤として（例えば、特許文献２参照）、電子輸送材料として（例えば、特許文献３参照）用いられている。
しかしながら、４００ｎｍ付近に吸収波長を持つ、アクリドン化合物は、感光性組成物として用いる際、その溶剤に対する溶解性が低く、感光性組成物をフイルム化するなどの時に、塗布性が不良となったり、塗布物から析出するなどの問題点を持っていた。
また、アクリドン化合物は比較的分子量の小さい化合物であったため、感剤層の中においてはその生保存中などに、感光性組成物から他の層への染み出しや拡散してしまい、充分な増感能を発揮できないなどの問題点を持っていた。
【０００３】
アクリドン化合物をアルキレン連結、アリーレン連結した化合物はすでに知られており、例えば、種々の鎖長の異なるアルキレン連結によるアクリドン二量体（例えば、非特許文献１参照）、アルキレン連結やアリールアルキレン連結によるアクリドン二量体（例えば、非特許文献２参照）、アルキレン連結やモノエーテル連結によるアクリドン二量体（例えば、非特許文献３参照）、アミノ基を持つアルキレン鎖によるアクリドンの二量体（例えば、特許文献３、４参照）が挙げられる。
【０００４】
【特許文献１】特開平１１−１１６４８０号公報
【特許文献２】特開平８−１５１３６９号公報
【特許文献３】特表平９−５１０４５１号公報
【特許文献４】特表２０００−５０８６６２公報
【非特許文献１】Bulletin de la Societe Chimique de France, (7-8, Pt-2), 345-350, 1980
【非特許文献２】Journal of Chemical Research, Synopses, (1), 2-3, 1983
【非特許文献３】Journal of Chemical Society, Chemical Communications, (22), 1065-1066, 1980
【発明の開示】
【発明が解決しようとする課題】
【０００５】
本発明の課題は、増感色素が感光前に感光性樹脂組成物から拡散することを防ぎ、かつ増感色素の溶剤に対する溶解性を改良することを目的とする。
【課題を解決するための手段】
【０００６】
本発明は、バインダー、重合性化合物、光重合開始剤およびアクリドンオリゴマーを含み、アクリドンオリゴマーが、置換されていてもよい２乃至４個のアクリドン−１０−イル基を二価乃至四価の連結基で連結した分子構造を有することを特徴とする感光性樹脂組成物を提供する。
【０００７】
アクリドンオリゴマーは、下記式（Ｉ）で表されることが好ましい：
【０００８】
【化１】
2005274923.tif 000003
【０００９】
［式中、Ｒ１およびＲ２は、それぞれ独立に、水素原子、ハロゲン原子、ニトロ、シアノ、ヒドロキシル、メルカプト、カルボキシル、アミノ、カルバモイル、カルバモイルオキシ、ウレイド、スルファモイル、アルキル基、置換アルキル基、アリール基、置換アリール基、複素環基、アルコキシ基、置換アルコキシ基、アリールオキシ基、置換アリールオキシ基、アルキルチオ基、置換アルキルチオ基、アリールチオ基、置換アリールチオ基、アシル基、アルコキシカルボニル基、置換アルコキシカルボニル基、置換アミノ基、アミド基、置換カルバモイル基、置換カルバモイルオキシ基、アルコキシカルボニルアミノ基、置換アルコキシカルボニルオキシ基、アリールオキシカルボニルアミノ基、置換アリールオキシカルボニルアミノ基、置換ウレイド基、アルキルスルホニル基、置換アルキルスルホニル基、アリールスルホニル基、置換アリールスルホニル基、スルホンアミド基または置換スルファモイル基である；Ｙは、−Ｏ−、−ＮＨ−、−Ｏ−ＣＯ−、−ＣＯ−Ｏ−、−ＮＨ−ＣＯ−、−ＣＯ−ＮＨ−、−ＮＨ−ＣＯ−Ｏ−および−Ｏ−ＣＯ−ＮＨ−からなる群より選ばれる二価の連結基である；Ｌは、炭素原子を含むｎ価の連結基であって、炭素原子でＹと結合する；ｐは、１、２または３である；ｑは、０または１である；ｎは、２、３または４であって、ｎ個の部分構造は互いに異なっていてもよい］。  
【００１０】
アクリドンオリゴマーは、下記式（II）で表されるアクリドンダイマーであることが好ましい。
【００１１】
【化２】
2005274923.tif 000004
【００１２】
［式中、Ｒ１、Ｒ２、Ｒ３およびＲ４は、それぞれ独立に、水素原子、ハロゲン原子、ニトロ、シアノ、炭素原子数が１乃至６のアルキル基、炭素原子数が６乃至１３のアリール基、炭素原子数が６乃至１３のニトロ置換アリール基、炭素原子数が１乃至６のアシル基、炭素原子数が２乃至６のアルコキシカルボニル基、炭素原子数が１乃至６のアミド基、炭素原子数が１乃至６のアルキルスルホニル基または炭素原子数が１乃至６のスルホンアミド基である；Ｙ１およびＹ２は、それぞれ独立に、−Ｏ−、−ＮＨ−、−Ｏ−ＣＯ−、−ＣＯ−Ｏ−、−ＮＨ−ＣＯ−、−ＣＯ−ＮＨ−、−ＮＨ−ＣＯ−Ｏ−および−Ｏ−ＣＯ−ＮＨ−からなる群より選ばれる二価の連結基である；Ｌは、−ＡＬ−、−ＡＲ−、−ＡＬ−ＡＲ−、−ＡＬ−ＡＲ−ＡＬ−、−ＡＬ−Ｈｃ−ＡＬ−、−ＡＲ−ＡＬ−ＡＲ−、−ＡＲ−Ｙ３−ＡＬ−Ｙ４−ＡＲ−および−ＡＬ−ＮＨ−ＡＬ−からなる群より選ばれる二価の連結基であって、ＡＬは、炭素原子数が１乃至２０のアルキレン基または炭素原子数が２乃至２０のアルケニレン基であり、ＡＲは、炭素原子数が１乃至６のアルキル基または炭素原子数が２乃至６のアルコキシカルボニル基で置換されていてもよいフェニレンまたはナフチレンであり、Ｈｃは、二価の複素環基であり、Ｙ３およびＹ４は、それぞれ独立に、−Ｏ−、−ＮＨ−、−Ｏ−ＣＯ−、−ＣＯ−Ｏ−、−ＮＨ−ＣＯ−、−ＣＯ−ＮＨ−、−ＮＨ−ＣＯ−Ｏ−および−Ｏ−ＣＯ−ＮＨ−からなる群より選ばれる二価の連結基である；ｐおよびｒは、それぞれ独立に、１、２または３である；ｑおよびｓは、それぞれ独立に、０または１である］。
【００１３】
アクリドンオリゴマーは、下記式（III)で表されるアクリドントリマーであることも好ましい：
【００１４】
【化３】
2005274923.tif 000005
［式中、Ｒ１およびＲ２は、それぞれ独立に、水素原子、ハロゲン原子、ニトロ、シアノ、炭素原子数が１乃至６のアルキル基、炭素原子数が６乃至１３のアリール基、炭素原子数が６乃至１３のニトロ置換アリール基、炭素原子数が１乃至６のアシル基、炭素原子数が２乃至６のアルコキシカルボニル基、炭素原子数が１乃至６のアミド基、炭素原子数が１乃至６のアルキルスルホニル基または炭素原子数が１乃至６のスルホンアミド基である；Ｙは、−Ｏ−、−ＮＨ−、−Ｏ−ＣＯ−、−ＣＯ−Ｏ−、−ＮＨ−ＣＯ−、−ＣＯ−ＮＨ−、−ＮＨ−ＣＯ−Ｏ−および−Ｏ−ＣＯ−ＮＨ−からなる群より選ばれる二価の連結基である；Ｌは、単結合または炭素原子数が１乃至２０のアルキレン基である；Ｃｙは、三価の芳香族炭化水素環または三価の複素環基である；ｐは、１、２または３である；ｑは、０または１である；式（III)に示される三個の部分構造は、互いに異なっていてもよい］。
【００１５】
アクリドンオリゴマーは、下記式（IV）で表されるアクリドンテトラマーであることも好ましい：
【００１６】
【化４】
2005274923.tif 000006
【００１７】
［式中、Ｒ１、Ｒ２、Ｒ３およびＲ４は、それぞれ独立に、水素原子、ハロゲン原子、ニトロ、シアノ、炭素原子数が１乃至６のアルキル基、炭素原子数が６乃至１３のアリール基、炭素原子数が６乃至１３のニトロ置換アリール基、炭素原子数が１乃至６のアシル基、炭素原子数が２乃至６のアルコキシカルボニル基、炭素原子数が１乃至６のアミド基、炭素原子数が１乃至６のアルキルスルホニル基または炭素原子数が１乃至６のスルホンアミド基である；Ｙ１、Ｙ２、Ｙ３およびＹ４は、それぞれ独立に、−Ｏ−、−ＮＨ−、−Ｏ−ＣＯ−、−ＣＯ−Ｏ−、−ＮＨ−ＣＯ−、−ＣＯ−ＮＨ−、−ＮＨ−ＣＯ−Ｏ−および−Ｏ−ＣＯ−ＮＨ−からなる群より選ばれる二価の連結基である；Ｌ１、Ｌ２、Ｌ４およびＬ５は、それぞれ独立に、単結合または炭素原子数が１乃至２０のアルキレン基である；Ｃｙ１およびＣｙ２は、それぞれ独立に、三価の芳香族炭化水素環または三価の複素環基である；Ｌ３は、炭素原子数が１乃至２０のアルキレン基である；ｐおよびｒは、それぞれ独立に、１、２または３である；ｑおよびｓは、それぞれ独立に、０または１である；式（IV）に示される四個の部分構造は、互いに異なっていてもよい］。
【００１８】
式（II）で表されるアクリドンダイマー、式（III)で表されるアクリドントリマーおよび式（IV）で表されるアクリドンテトラマーは、いずれも新規なアクリドン化合物である。
前記バインダーは、カルボキシル基を有するポリマーであることが好ましい。カルボキシル基を有するポリマーは、カルボキシル基を有する繰り返し単位と、カルボキシル基を有しない繰り返し単位とを有するコポリマーであって、コポリマー中のカルボキシル基を有する繰り返し単位の割合が１０乃至４５モル％であることがさらに好ましい。
【００１９】
光重合開始剤は、ハロゲン置換アルキル基を有する複素環化合物、オキシム、ヘキサアリールビイミダゾールおよびケトンからなる群より選ばれることが好ましい。
バインダーを３０乃至９０質量％、重合性化合物を５乃至６０質量％、光重合開始剤を０．１乃至３０質量％、アクリドンオリゴマーを０．０５乃至３０質量％含むことがこのましい。
感光性樹脂組成物は、プリント配線板の製造に特に有利に用いることができる。
【発明の効果】
【００２０】
アクリドン化合物は、一般に、感度向上の効果が優れた増感剤として、光重合開始系に用いられている。Ｎ−メチルアクリドンが代表的な増感剤である。しかし、Ｎ−メチルアクリドンは低分子化合物であり、感光材料の保存においてが拡散し、感度が低下する問題がある。
一般に、耐拡散性を改善する手段として、置換基（耐拡散性基）の追加のような分子量を大きくする手段が採用されている。しかし、単純に分子量を増大させるだけでは、アクリドン化合物の機能が低下する。
本発明者の研究の結果、２乃至４個のアクリドン−１０−イル基を二価乃至四価の連結基で連結したアクリドンオリゴマーは、アクリドン化合物の機能（特に色素としての吸光度）を損なうことなく、耐拡散性が改善されることが判明した。
【発明を実施するための最良の形態】
【００２１】
［アクリドンオリゴマー］
本発明は、アクリドンオリゴマーを用いる。アクリドンオリゴマーは、置換されていてもよい２乃至４個のアクリドン−１０−イル基を二価乃至四価の連結基で連結した分子構造を有するアクリドン化合物である。すなわち、アクリドンオリゴマーは、２乃至４個の（ａ）アクリドン−１０−イル基および（ｂ）二価乃至四価の連結基、そして任意に（ｃ）置換基からなる。
（ａ）アクリドン−１０−イル基は、アクリドン（正式名は、９−アクリジノン）の１０位窒素原子に遊離原子価をもつ一価の基である。
【００２２】
（ｂ）二価乃至四価の連結基は、二価乃至四価の脂肪族基、二価乃至四価の芳香族基、二価乃至四価の複素環基、それらの組み合わせ、あるいはそれらと−Ｏ−、−Ｓ−、−ＣＯ−、−ＣＳ−、−ＮＨ−、−Ｎ＜または−ＳＯ２−との組み合わせからなることが好ましい。アクリドンの１０位窒素原子には、連結基に含まれる炭素原子が結合することが好ましく、脂肪族基が結合することがさらに好ましく、二価の脂肪族基が結合することが最も好ましい。二価乃至四価の連結基は、二価乃至四価の脂肪族基、二価乃至四価の芳香族基および二価乃至四価の複素環基から選ばれる基を少なくとも一つ、および−Ｏ−、−Ｓ−、−ＣＯ−、−ＣＳ−、−ＮＨ−、−Ｎ＜および−ＳＯ２−から選ばれる基を少なくとも二つ組み合わせることが好ましい。組み合わせの例には、−ＮＨ−ＣＯ−ＮＨ−や−［ＣＨ２）ｍ−Ｏ］ｎ−（ｍおよびｎは、２以上の整数）が含まれる。
【００２３】
脂肪族基は、環状構造または分岐構造を有していてもよい。脂肪族基の炭素原子数は、１乃至２０が好ましい。脂肪族基は、置換基を有していてもよい。置換基の例は、ハロゲン原子、ニトロ、シアノ、ヒドロキシル、メルカプト、ホルミル、カルボキシル、アミノ、カルバモイル、カルバモイルオキシ、ウレイド、スルファモイル、一価の芳香族基、一価の複素環基、−Ｏ−Ｒ、−Ｓ−Ｒ、−ＣＯ−Ｒ、−ＣＯ−Ｏ−Ｒ、−ＮＨ−Ｒ、−Ｎ（−Ｒ）２、−ＮＨ−ＣＯ−Ｒ、−ＣＯ−ＮＨ−Ｒ、−ＣＯ−Ｎ（−Ｒ）２、−Ｏ−ＣＯ−ＮＨ−Ｒ、−Ｏ−ＣＯ−Ｎ（−Ｒ）２、−ＮＨ−ＣＯ−Ｏ−Ｒ、−ＮＨ−ＣＯ−ＮＨ−Ｒ、−ＮＨ−ＣＯ−Ｎ（−Ｒ）２、−ＳＯ２−Ｒ、−ＮＨ−ＳＯ２−Ｒ、−ＳＯ２−ＮＨ−Ｒおよび−ＳＯ２−Ｎ（−Ｒ）２を含む。Ｒは、一価の脂肪族基、一価の芳香族基または一価の複素環基である。
【００２４】
芳香族基の炭素原子数は、６乃至２０が好ましい。芳香族基は、置換基を有していてもよい。置換基の例は、脂肪族基の置換基の例に加えて、一価の脂肪族基を含む。
複素環基は、置換基を有していてもよい。置換基の例は、芳香族基の置換基の例に加えて、オキソ（＝Ｏ）およびチオ（＝Ｓ）を含む。複素環の例は、イソシアヌル環を含む。
【００２５】
（ｃ）置換基は、アクリドン−１０−イル基の１〜８位に結合する。置換基の例は、芳香族基の置換基の例と同様である。一つのアクリドン−１０−イル基が有する置換基の数は、最大８であるが、６以下であることが好ましく、４以下であることがより好ましく、２以下であることがさらに好ましく、１以下であることがさらにまた好ましく、０（無置換）であることが最も好ましい。
【００２６】
好ましいアクリドンオリゴマーを下記式（Ｉ）で表す。
【００２７】
【化５】
2005274923.tif 000007
【００２８】
式（Ｉ）において、Ｒ１およびＲ２は、それぞれ独立に、水素原子、ハロゲン原子（フッ素原子、塩素原子、臭素原子、ヨウ素原子）、ニトロ、シアノ、ヒドロキシル、メルカプト、カルボキシル、アミノ、カルバモイル、カルバモイルオキシ、ウレイド、スルファモイル、アルキル基、置換アルキル基、アリール基、置換アリール基、複素環基、アルコキシ基、置換アルコキシ基、アリールオキシ基、置換アリールオキシ基、アルキルチオ基、置換アルキルチオ基、アリールチオ基、置換アリールチオ基、アシル基、アルコキシカルボニル基、置換アルコキシカルボニル基、置換アミノ基、アミド基、置換カルバモイル基、置換カルバモイルオキシ基、アルコキシカルボニルアミノ基、置換アルコキシカルボニルオキシ基、アリールオキシカルボニルアミノ基、置換アリールオキシカルボニルアミノ基、置換ウレイド基、アルキルスルホニル基、置換アルキルスルホニル基、アリールスルホニル基、置換アリールスルホニル基、スルホンアミド基または置換スルファモイル基である。
【００２９】
アルキル基は、環状構造または分岐構造を有していてもよい。アルキル基の炭素原子数は１乃至３０であることが好ましく、１乃至２０であることがより好ましく、１乃至１５であることがさらに好ましく、１乃至１０であることがさらにまた好ましく、１乃至６であることが最も好ましい。
置換アルキル基のアルキル部分は、アルキル基と同様である。置換アルキル基の置換基の例は、ハロゲン原子、ニトロ、シアノ、ヒドロキシル、メルカプト、カルボキシル、アミノ、カルバモイル、カルバモイルオキシ、ウレイド、スルファモイル、アリール基、置換アリール基、複素環基、アルコキシ基、置換アルコキシ基、アリールオキシ基、置換アリールオキシ基、アルキルチオ基、置換アルキルチオ基、アリールチオ基、置換アリールチオ基、アシル基、アルコキシカルボニル基、置換アルコキシカルボニル基、置換アミノ基、アミド基、置換カルバモイル基、置換カルバモイルオキシ基、アルコキシカルボニルアミノ基、置換アルコキシカルボニルオキシ基、アリールカルボニルアミノ基、置換アリールカルボニルアミノ基、置換ウレイド基、アルキルスルホニル基、置換アルキルスルホニル基、アリールスルホニル基、置換アリールスルホニル基、スルホンアミド基および置換スルファモイル基を含む。
【００３０】
アリール基の炭素原子数は、６乃至３０であることが好ましく、６乃至２０であることがさらに好ましい。
置換アリール基のアリール部分は、アリール基と同様である。置換アリール基の置換基の例は、置換アルキル基の置換基の例に加えて、アルキル基および置換アルキル基を含む。
複素環基は、５員または６員の複素環を有することが好ましい。複素環に、他の複素環、脂肪族環または芳香族環が縮合していてもよい。複素環の複素原子は、窒素原子、酸素原子または硫黄原子であることが好ましい。複素環基は置換基を有していてもよい。複素環基の置換基の例は、置換アリール基の置換基の例と同様である。
【００３１】
アルコキシ基および置換アルコキシ基のアルキル部分は、アルキル基と同様である。置換アルコキシ基の置換基の例は、置換アルキル基の置換基の例と同様である。
アリールオキシ基および置換アリールオキシ基のアリール部分は、アリール基と同様である。置換アリールオキシ基の置換基の例は、置換アリール基の置換基の例と同様である。
【００３２】
アルキルチオ基および置換アルキルチオ基のアルキル部分は、アルキル基と同様である。置換アルキルチオ基の置換基の例は、置換アルキル基の置換基の例と同様である。
アリールチオ基および置換アリールチオ基のアリール部分は、アリール基と同様である。置換アリールチオ基の置換基の例は、置換アリール基の置換基の例と同様である。
【００３３】
アシル基はホルミルまたは−ＣＯ−Ｒで表され、Ｒはアルキル基、置換アルキル基、アリール基または置換アリール基である。
アルコキシカルボニル基および置換アルコキシカルボニル基のアルキル部分は、アルキル基と同様である。置換アルコキシカルボニル基の置換基の例は、置換アルキル基の置換基の例と同様である。
アリールオキシカルボニル基および置換アリールオキシカルボニル基のアリール部分は、アリール基と同様である。置換アリールオキシカルボニル基の置換基の例は、置換アリール基の置換基の例と同様である。
【００３４】
置換アミノ基は、−ＮＨ−Ｒまたは−Ｎ（−Ｒ）２で表され、Ｒはアルキル基、置換アルキル基、アリール基または置換アリール基である。
アミド基は、−ＮＨ−ＣＯ−Ｒで表され、Ｒはアルキル基、置換アルキル基、アリール基または置換アリール基である。
置換カルバモイル基は、−ＣＯ−ＮＨ−Ｒまたは−ＣＯ−Ｎ（−Ｒ）２で表され、Ｒはアルキル基、置換アルキル基、アリール基または置換アリール基である。
置換カルバモイルオキシ基は、−Ｏ−ＣＯ−ＮＨ−Ｒまたは−Ｏ−ＣＯ−Ｎ（−Ｒ）２で表され、Ｒはアルキル基、置換アルキル基、アリール基または置換アリール基である。
【００３５】
アルコキシカルボニルアミノ基および置換アルコキシカルボニルアミノ基のアルキル部分は、アルキル基と同様である。置換アルコキシカルボニルアミノ基の置換基の例は、置換アルキル基の置換基の例と同様である。
アリールオキシカルボニルアミノ基および置換アリールオキシカルボニルアミノ基のアリール部分は、アリール基と同様である。置換アリールオキシカルボニルアミノ基の置換基の例は、置換アリール基の置換基の例と同様である。
【００３６】
置換ウレイド基は、−ＮＨ−ＣＯ−ＮＨ−Ｒまたは−ＮＨ−ＣＯ−Ｎ（−Ｒ）２で表され、Ｒはアルキル基、置換アルキル基、アリール基または置換アリール基である。
アルキルスルホニル基および置換アルキルスルホニル基のアルキル部分は、アルキル基と同様である。置換アルキルスルホニル基の置換基の例は、置換アルキル基の置換基の例と同様である。
アリールスルホニル基および置換アリールスルホニル基のアリール部分は、アリール基と同様である。置換アリールスルホニル基の置換基の例は、置換アリール基の置換基の例と同様である。
【００３７】
スルホンアミド基は、−ＮＨ−ＳＯ２−Ｒで表され、Ｒはアルキル基、置換アルキル基、アリール基または置換アリール基である。
置換スルファモイル基は、−ＳＯ２−ＮＨ−Ｒまたは−ＳＯ２−Ｎ（−Ｒ）２で表され、Ｒはアルキル基、置換アルキル基、アリール基または置換アリール基である。
【００３８】
式（Ｉ）において、Ｙは、−Ｏ−、−ＮＨ−、−Ｏ−ＣＯ−、−ＣＯ−Ｏ−、−ＮＨ−ＣＯ−、−ＣＯ−ＮＨ−、−ＮＨ−ＣＯ−Ｏ−および−Ｏ−ＣＯ−ＮＨ−からなる群より選ばれる二価の連結基である。
【００３９】
式（Ｉ）において、Ｌは、炭素原子を含むｎ価の連結基であって、炭素原子でＹと結合する。
Ｌは、２価乃至４価の脂肪族基、２価乃至４価の芳香族炭化水素基、２価乃至４価の複素環、それらの組み合わせ、またはそれらと−Ｏ−、−ＮＨ−、−Ｏ−ＣＯ−、−ＣＯ−Ｏ−、−ＮＨ−ＣＯ−、−ＣＯ−ＮＨ−、−ＮＨ−ＣＯ−Ｏ−または−Ｏ−ＣＯ−ＮＨ−との組み合わせである（炭素原子でＹと結合するように組み合わせる）ことが好ましい。
【００４０】
脂肪族基は、環状構造または分岐構造を有していてもよい。脂肪族基の炭素原子数は１乃至３０であることが好ましく、１乃至２０であることがより好ましく、１乃至１５であることがさらに好ましく、１乃至１０であることがさらにまた好ましく、１乃至６であることが最も好ましい。
脂肪族基は置換基を有していてもよい。置換基の例は、置換アルキル基の置換基と同様である。
芳香族炭化水素基の炭素原子数は、６乃至３０であることが好ましく、６乃至２０であることがさらに好ましい。
芳香族炭化水素基は置換基を有していてもよい。置換基の例は、置換アリール基の置換基と同様である。
複素環基は、５員または６員の複素環を有することが好ましい。複素環に、他の複素環、脂肪族環または芳香族環が縮合していてもよい。複素環の複素原子は、窒素原子、酸素原子または硫黄原子であることが好ましい。複素環基は置換基を有していてもよい。複素環基の置換基の例は、置換アリール基の置換基の例と同様である。
【００４１】
式（Ｉ）において、ｐは、１、２または３である。
式（Ｉ）において、ｑは、０または１である。
式（Ｉ）において、ｎは、２、３または４であって、ｎ個の部分構造は互いに異なっていてもよい。
【００４２】
アクリドンオリゴマーは、下記式（II）で表されるアクリドンダイマーであることが好ましい。
【００４３】
【化６】
2005274923.tif 000008
【００４４】
式（II）において、Ｒ１、Ｒ２、Ｒ３およびＲ４は、それぞれ独立に、水素原子、ハロゲン原子、ニトロ、シアノ、炭素原子数が１乃至６のアルキル基、炭素原子数が６乃至１３のアリール基、炭素原子数が６乃至１３のニトロ置換アリール基、炭素原子数が１乃至６のアシル基、炭素原子数が２乃至６のアルコキシカルボニル基、炭素原子数が１乃至６のアミド基、炭素原子数が１乃至６のアルキルスルホニル基または炭素原子数が１乃至６のスルホンアミド基である。Ｒ１、Ｒ２、Ｒ３およびＲ４は、水素原子であることが特に好ましい。
式（II）において、Ｙ１およびＹ２は、それぞれ独立に、−Ｏ−、−ＮＨ−、−Ｏ−ＣＯ−、−ＣＯ−Ｏ−、−ＮＨ−ＣＯ−、−ＣＯ−ＮＨ−、−ＮＨ−ＣＯ−Ｏ−および−Ｏ−ＣＯ−ＮＨ−からなる群より選ばれる二価の連結基である。
【００４５】
式（II）において、Ｌは、−ＡＬ−、−ＡＲ−、−ＡＬ−ＡＲ−、−ＡＬ−ＡＲ−ＡＬ−、−ＡＬ−Ｈｃ−ＡＬ−、−ＡＲ−ＡＬ−ＡＲ−、−ＡＲ−Ｙ３−ＡＬ−Ｙ４−ＡＲ−および−ＡＬ−ＮＨ−ＡＬ−からなる群より選ばれる二価の連結基である。ＡＬは、炭素原子数が１乃至２０のアルキレン基または炭素原子数が２乃至２０のアルケニレン基である。ＡＲは、炭素原子数が１乃至６のアルキル基または炭素原子数が２乃至６のアルコキシカルボニル基で置換されていてもよいフェニレンまたはナフチレンである。Ｈｃは、二価の複素環基である。Ｙ３およびＹ４は、それぞれ独立に、−Ｏ−、−ＮＨ−、−Ｏ−ＣＯ−、−ＣＯ−Ｏ−、−ＮＨ−ＣＯ−、−ＣＯ−ＮＨ−、−ＮＨ−ＣＯ−Ｏ−および−Ｏ−ＣＯ−ＮＨ−からなる群より選ばれる二価の連結基である
式（II）において、ｐおよびｒは、それぞれ独立に、１、２または３である。
式（II）において、ｑおよびｓは、それぞれ独立に、０または１である。
【００４６】
アクリドンオリゴマーは、下記式（III)で表されるアクリドントリマーであることも好ましい。
【００４７】
【化７】
2005274923.tif 000009
【００４８】
式（III)において、Ｒ１およびＲ２は、それぞれ独立に、水素原子、ハロゲン原子、ニトロ、シアノ、炭素原子数が１乃至６のアルキル基、炭素原子数が６乃至１３のアリール基、炭素原子数が６乃至１３のニトロ置換アリール基、炭素原子数が１乃至６のアシル基、炭素原子数が２乃至６のアルコキシカルボニル基、炭素原子数が１乃至６のアミド基、炭素原子数が１乃至６のアルキルスルホニル基または炭素原子数が１乃至６のスルホンアミド基である。Ｒ１およびＲ２は、水素原子であることが特に好ましい。
式（III)において、Ｙは、−Ｏ−、−ＮＨ−、−Ｏ−ＣＯ−、−ＣＯ−Ｏ−、−ＮＨ−ＣＯ−、−ＣＯ−ＮＨ−、−ＮＨ−ＣＯ−Ｏ−および−Ｏ−ＣＯ−ＮＨ−からなる群より選ばれる二価の連結基である。
【００４９】
式（III)において、Ｌは、単結合または炭素原子数が１乃至２０のアルキレン基である。
式（III)において、Ｃｙは、三価の芳香族炭化水素環または三価の複素環基である。
式（III)において、ｐは、１、２または３である。
式（III)において、ｑは、０または１である。
式（III)に示される三個の部分構造は、互いに異なっていてもよい。
【００５０】
アクリドンオリゴマーは、下記式（IV）で表されるアクリドンテトラマーであることも好ましい。
【００５１】
【化８】
2005274923.tif 000010
【００５２】
式（IV）において、Ｒ１、Ｒ２、Ｒ３およびＲ４は、それぞれ独立に、水素原子、ハロゲン原子、ニトロ、シアノ、炭素原子数が１乃至６のアルキル基、炭素原子数が６乃至１３のアリール基、炭素原子数が６乃至１３のニトロ置換アリール基、炭素原子数が１乃至６のアシル基、炭素原子数が２乃至６のアルコキシカルボニル基、炭素原子数が１乃至６のアミド基、炭素原子数が１乃至６のアルキルスルホニル基または炭素原子数が１乃至６のスルホンアミド基である。Ｒ１、Ｒ２、Ｒ３およびＲ４は、水素原子であることが特に好ましい。
式（IV）において、Ｙ１、Ｙ２、Ｙ３およびＹ４は、それぞれ独立に、−Ｏ−、−ＮＨ−、−Ｏ−ＣＯ−、−ＣＯ−Ｏ−、−ＮＨ−ＣＯ−、−ＣＯ−ＮＨ−、−ＮＨ−ＣＯ−Ｏ−および−Ｏ−ＣＯ−ＮＨ−からなる群より選ばれる二価の連結基である。
【００５３】
式（IV）において、Ｌ１、Ｌ２、Ｌ４およびＬ５は、それぞれ独立に、単結合または炭素原子数が１乃至２０のアルキレン基である。
式（IV）において、Ｃｙ１およびＣｙ２は、それぞれ独立に、三価の芳香族炭化水素環または三価の複素環基である。
式（IV）において、Ｌ３は、炭素原子数が１乃至２０のアルキレン基である。
式（IV）において、ｐおよびｒは、それぞれ独立に、１、２または３である。
式（IV）において、ｑおよびｓは、それぞれ独立に、０または１である。
式（IV）において、式（IV）に示される四個の部分構造は、互いに異なっていてもよい。
【００５４】
以下に、アクリドンオリゴマーの例を示す。
【００５５】
【化９】
2005274923.tif 000011
【００５６】
【化１０】
2005274923.tif 000012
【００５７】
【化１１】
2005274923.tif 000013
【００５８】
【化１２】
2005274923.tif 000014
【００５９】
【化１３】
2005274923.tif 000015
【００６０】
【化１４】
2005274923.tif 000016
【００６１】
【化１５】
2005274923.tif 000017
【００６２】
【化１６】
2005274923.tif 000018
【００６３】
【化１７】
2005274923.tif 000019
【００６４】
【化１８】
2005274923.tif 000020
【００６５】
【化１９】
2005274923.tif 000021
【００６６】
【化２０】
2005274923.tif 000022
【００６７】
【化２１】
2005274923.tif 000023
【００６８】
【化２２】
2005274923.tif 000024
【００６９】
【化２３】
2005274923.tif 000025
【００７０】
【化２４】
2005274923.tif 000026
【００７１】
【化２５】
2005274923.tif 000027
【００７２】
【化２６】
2005274923.tif 000028
【００７３】
【化２７】
2005274923.tif 000029
【００７４】
【化２８】
2005274923.tif 000030
【００７５】
【化２９】
2005274923.tif 000031
【００７６】
【化３０】
2005274923.tif 000032
【００７７】
【化３１】
2005274923.tif 000033
【００７８】
【化３２】
2005274923.tif 000034
【００７９】
【化３３】
2005274923.tif 000035
【００８０】
【化３４】
2005274923.tif 000036
【００８１】
【化３５】
2005274923.tif 000037
【００８２】
【化３６】
2005274923.tif 000038
【００８３】
【化３７】
2005274923.tif 000039
【００８４】
【化３８】
2005274923.tif 000040
【００８５】
【化３９】
2005274923.tif 000041
【００８６】
【化４０】
2005274923.tif 000042
【００８７】
【化４１】
2005274923.tif 000043
【００８８】
【化４２】
2005274923.tif 000044
【００８９】
【化４３】
2005274923.tif 000045
【００９０】
【化４４】
2005274923.tif 000046
【００９１】
【化４５】
2005274923.tif 000047
【００９２】
【化４６】
2005274923.tif 000048
【００９３】
【化４７】
2005274923.tif 000049
【００９４】
【化４８】
2005274923.tif 000050
【００９５】
【化４９】
2005274923.tif 000051
【００９６】
【化５０】
2005274923.tif 000052
【００９７】
【化５１】
2005274923.tif 000053
【００９８】
【化５２】
2005274923.tif 000054
【００９９】
【化５３】
2005274923.tif 000055
【０１００】
【化５４】
2005274923.tif 000056
【０１０１】
【化５５】
2005274923.tif 000057
【０１０２】
【化５６】
2005274923.tif 000058
【０１０３】
【化５７】
2005274923.tif 000059
【０１０４】
【化５８】
2005274923.tif 000060
【０１０５】
【化５９】
2005274923.tif 000061
【０１０６】
【化６０】
2005274923.tif 000062
【０１０７】
【化６１】
2005274923.tif 000063
【０１０８】
二種類以上のアクリドンオリゴマーを併用してもよい。アクリドンオリゴマーを他の増感剤（後述）と併用することもできる。
アクリドンオリゴマーの添加量は、感光性樹脂組成物の総量（溶媒を除く）の０．０５乃至３０質量％が好ましく、０．１乃至２０質量％がさらに好ましく、０．２乃至１０質量％が最も好ましい。
【０１０９】
［バインダー］
感光性樹脂組成物に用いるバインダーは、アルカリ水溶液に可溶、あるいは少なくとも膨潤性を有することが好ましい。このようなバインダーの例としては、カルボキシル基を有するバインダーが代表的であり、例えばカルボキシル基含有ビニル共重合体、カルボキシル基含有ポリウレタン樹脂、ポリアミド酸樹脂、変性エポキシ樹脂などが好適に挙げられるが、塗布溶媒への溶解性、アルカリ現像液への溶解性、合成適性、膜物性の調整の容易さなどからカルボキシル基含有ビニル共重合体が特に好ましい。
【０１１０】
カルボキシル基含有ビニル共重合体は少なくとも（１）カルボキシル基含有ビニルモノマー、及び（２）これらと共重合可能なモノマーの共重合で得られる。
カルボキシル基含有ビニルモノマーの例としては（メタ）アクリル酸、ビニル安息香酸、マレイン酸、イタコン酸、クロトン酸、桂皮酸、アクリル酸ダイマーなどが挙げられる。また２−ヒドロキシエチル（メタ）アクリレートなどの水酸基を有する単量体と無水マレイン酸や無水フタル酸、シクロヘキサンジカルボン酸無水物のような環状無水物との付加反応物、ω―カルボキシーポリカプロラクトンモノ（メタ）アクリレートなども利用できる。またカルボキシル基の前駆体として無水マレイン酸、無水イタコン酸などの無水物含有モノマーを用いてもよい。なおこれらの内では共重合性やコスト、溶解性などの観点から、（メタ）アクリル酸、２−ヒドロキシエチル（メタ）アクリレートなどの水酸基を有する単量体と無水マレイン酸や無水フタル酸、シクロヘキサンジカルボン酸無水物のような環状無水物との付加反応物がより好ましく、（メタ）アクリル酸が特に好ましい。
【０１１１】
上記の共重合体の合成に用いることができるその他の共重合可能なモノマーとしてはカルボキシル基と反応性を有さないことが好ましい。この様なモノマーの例としては、例えば（メタ）アクリル酸エステル類、クロトン酸エステル類、ビニルエステル類、マレイン酸ジエステル類、フマル酸ジエステル類、イタコン酸ジエステル類、（メタ）アクリルアミド類、ビニルエーテル類、スチレン類、（メタ）アクリロニトリルなどが挙げられる。
この様な例としては、例えば以下の様な化合物が挙げられる。
【０１１２】
（メタ）アクリル酸エステル類の例としては、メチル（メタ）アクリレート、エチル（メタ）アクリレート、ｎ−プロピル（メタ）アクリレート、イソプロピル（メタ）アクリレート、ｎ−ブチル（メタ）アクリレート、イソブチル（メタ）アクリレート、ｔｅｒｔ−ブチル（メタ）アクリレート、ｎ−ヘキシル（メタ）アクリレート、シクロヘキシル（メタ）アクリレート、ｔｅｒｔ−ブチルシクロヘキシル（メタ）アクリレート、２−エチルヘキシル（メタ）アクリレート、アセトキシエチル（メタ）アクリレート、フェニル（メタ）アクリレート、２−ヒドロキシエチル（メタ）アクリレート、２−メトキシエチル（メタ）アクリレート、２−エトキシエチル（メタ）アクリレート、２−（２−メトキシエトキシ）エチル（メタ）アクリレート、３−フェノキシー２−ヒドロキシプロピル（メタ）アクリレート、ベンジル（メタ）アクリレート、ジエチレングリコールモノメチルエーテル（メタ）アクリレート、ジエチレングリコールモノエチルエーテル（メタ）アクリレート、ジエチレングリコールモノフェニルエーテル（メタ）アクリレート、トリエチレングリコールモノメチルエーテル（メタ）アクリレート、トリエチレングリコールモノエチルエーテル（メタ）アクリレート、ポリエチレングリコールモノメチルエーテル（メタ）アクリレート、ポリエチレングリコールモノエチルエーテル（メタ）アクリレート、β−フェノキシエトキシエチルアクリレート、ノニルフェノキシポリエチレングリコール（メタ）アクリレート、ジシクロペンタニル（メタ）アクリレート、ジシクロペンテニル（メタ）アクリレート、ジシクロペンテニルオキシエチル（メタ）アクリレート、トリフロロエチル（メタ）アクリレート、オクタフロロペンチル（メタ）アクリレート、パーフロロオクチルエチル（メタ）アクリレート、トリブロモフェニル（メタ）アクリレート、トリブロモフェニルオキシエチル（メタ）アクリレートなどが挙げられる。
【０１１３】
クロトン酸エステル類の例としては、クロトン酸ブチル、及びクロトン酸ヘキシル等が挙げられる。ビニルエステル類の例としては、ビニルアセテート、ビニルプロピオネート、ビニルブチレート、ビニルメトキシアセテート、及び安息香酸ビニルなどが挙げられる。
【０１１４】
マレイン酸ジエステル類の例としては、マレイン酸ジメチル、マレイン酸ジエチル、及びマレイン酸ジブチルなどが挙げられる。フマル酸ジエステル類の例としては、フマル酸ジメチル、フマル酸ジエチル、及びフマル酸ジブチルなどが挙げられる。イタコン酸ジエステル類の例としては、イタコン酸ジメチル、イタコン酸ジエチル、及びイタコン酸ジブチルなどが挙げられる。
【０１１５】
（メタ）アクリルアミド類としては、（メタ）アクリルアミド、Ｎ−メチル（メタ）アクリルアミド、Ｎ−エチル（メタ）アクリルアミド、Ｎ−プロピル（メタ）アクリルアミド、Ｎ−nブチルアクリル（メタ）アミド、Ｎ−ｔｅｒｔブチル（メタ）アクリルアミド、Ｎ−シクロヘキシル（メタ）アクリルアミド、Ｎ−（２−メトキシエチル）（メタ）アクリルアミド、Ｎ，Ｎ−ジメチル（メタ）アクリルアミド、Ｎ，Ｎ−ジエチル（メタ）アクリルアミド、Ｎ−フェニル（メタ）アクリルアミド、Ｎ−ベンジル（メタ）アクリルアミド、（メタ）アクリロイルモルフォリンなどが挙げられる。
【０１１６】
スチレン類の例としては、スチレン、メチルスチレン、ジメチルスチレン、トリメチルスチレン、エチルスチレン、イソプロピルスチレン、ブチルスチレン、ヒドロキシスチレン、メトキシスチレン、ブトキシスチレン、アセトキシスチレン、クロロスチレン、ジクロロスチレン、ブロモスチレン、クロロメチルスチレン、ビニル安息香酸メチル、及びα−メチルスチレンなどが挙げられる。ビニルエーテル類の例としては、メチルビニルエーテル、ブチルビニルエーテル、ヘキシルビニルエーテル、及びメトキシエチルビニルエーテルなどが挙げられる。
【０１１７】
この他に、（メタ）アクリロニトリル、ビニルピリジン、ビニルピロリドン、ビニルカルバゾール、Ｎ−ビニルホルムアミド、Ｎ−ビニルアセトアミド、Ｎ−ビニルイミダゾール、ビニルカプロラクトン等も使用できる。また２−アクリルアミドー２−メチルプロパンスルホン酸、２−ヒドロキシエチルアクリロイルホスフェート、２−ヒドロキシプロピルアクリロイルホスフェートなども利用できる。
【０１１８】
またこれら以外に例えばウレタン基、ウレア基、スルホンアミド基、フェノール基、イミド基などの官能基を有するビニルモノマーも用いることが出来る。
この様なモノマーとして、ウレタン基、又はウレア基を有するモノマーとしては例えばイソシアナート基と水酸基、又はアミノ基の付加反応を利用して、適宜合成することが可能である。具体的には、イソシアナート基含有モノマーと水酸基を１ヶ含有の化合物又は１級あるいは２級アミノ基を１ヶ含有の化合物との付加反応、又は水酸基含有モノマー又は１級あるいは２級アミノ基含有モノマーとモノイソシアネートとの付加反応等により適宜合成することができる。
【０１１９】
イソシアナート基含有モノマーの具体例としては、例えば下記のような化合物が挙げられる（Ｒ１は水素原子又はメチル基を表す）。
【０１２０】
【化６２】
2005274923.tif 000064
【０１２１】
モノイソシアネートの具体例としては、例えば、シクロヘキシルイソシアネート、ｎ−ブチルイソシアネート、トルイルイソシアネート、フェニルイソシアネート等が挙げられる。
水酸基含有モノマーの具体例としては、例えば、下記のような化合物が挙げられる（Ｒ１は水素原子又はメチル基を表し、ｎは１以上の整数を表す）。
【０１２２】
【化６３】
2005274923.tif 000065
【０１２３】
水酸基を１ヶ含有の化合物としては、アルコール類（メタノール、エタノール、ｎ−プロパノール、ｉ−プロパノール、ｎ−ブタノール、ｓｅｃ−ブタノール、ｔ−ブタノール、ｎ−ヘキサノール、２−エチルヘキサノール、ｎ−デカノール、ｎ−ドデカノール、ｎ−オクタデカノール、シクロペンタノール、シクロへキサノール、ベンジルアルコール、フェニルエチルアルコール等）、フェノール類（フェノール、クレゾール、ナフチルアルコール等）、更に置換基を含むものとして、フロロエタノール、トリフロロエタノール、メトキシエタノール、フェノキシエタノール、クロロフェノール、ジクロロフェノール、メトキシフェノール、アセトキシフェノール等も挙げられる。
【０１２４】
１級あるいは２級アミノ基含有モノマーの例としては例えばビニルベンジルアミンなどが挙げられる。
【０１２５】
１級あるいは２級アミノ基を１ヶ含有の化合物の具体例としては、アルキルアミン（メチルアミン、エチルアミン、ｎ−プロピルアミン、ｉ―プロピルアミン、ｎ−ブチルアミン、ｓｅｃ−ブチルアミン、ｔ−ブチルアミン、ヘキシルアミン、２−エチルヘキシルアミン、デシルアミン、ドデシルアミン、オクタデシルアミン、ジメチルアミン、ジエチルアミン、ジブチルアミン）、環状アルキルアミン（シクロペンチルアミン、シクロへキシルアミン等）、アラルキルアミン（ベンジルアミン、フェネチルアミン等）、アリールアミン（アニリン、トルイルアミン、キシリルアミン、ナフチルアミン等）、更にこれらの組合せ（Ｎ−メチルーＮ−ベンジルアミン等）、更に置換基を含むアミン（トリフロロエチルアミン、ヘキサフロロイソプロピルアミン、メトキシアニリン、メトキシプロピルアミン等）等が挙げられる。
【０１２６】
これらの化合物は１種のみでも、また２種以上を併用しても良い。
【０１２７】
その他のモノマーとしては、メチル（メタ）アクリレート、エチル（メタ）アクリレート、ｎ−ブチル（メタ）アクリレート、ｔｅｒｔ−ブチル（メタ）アクリレート、シクロヘキシル（メタ）アクリレート、ｔｅｒｔ−ブチルシクロヘキシル（メタ）アクリレート、２−エチルヘキシル（メタ）アクリレート、２−ヒドロキシエチル（メタ）アクリレート、ベンジル（メタ）アクリレート、スチレン、メチルスチレン、ヒドロキシスチレン、メトキシスチレン、クロロスチレン、ブロモスチレン、（メタ）アクリロニトリル、２−アクリルアミド−２−メチルプロパンスルホン酸、２−ヒドロキシエチルアクリロイルホスフェート、２−ヒドロキシプロピルアクリロイルホスフェートなどが好ましく、メチル（メタ）アクリレート、エチル（メタ）アクリレート、ｎ−ブチル（メタ）アクリレート、ｔｅｒｔ−ブチル（メタ）アクリレート、シクロヘキシル（メタ）アクリレート、２−エチルヘキシル（メタ）アクリレート、ベンジル（メタ）アクリレート、スチレン、メチルスチレン、ヒドロキシスチレン、クロロスチレン、ブロモスチレン、（メタ）アクリロニトリルなどがより好ましく、メチル（メタ）アクリレート、エチル（メタ）アクリレート、ｎ−ブチル（メタ）アクリレート、２−エチルヘキシル（メタ）アクリレート、ベンジル（メタ）アクリレート、スチレン、ヒドロキシスチレン、クロロスチレン、ブロモスチレンなどが特に好ましい。
この様なビニル共重合体はそれぞれ相当するモノマーを公知の方法で常法に従って共重合させることで得られる。例えばこれらのモノマーを適当な溶媒中に溶解し、ここにラジカル重合開始剤を添加して溶液中で重合させる方法（溶液重合法）を利用して得られる。また水性媒体中に上記のモノマーを分散させた状態で、いわゆる乳化重合等で重合を行っても良い。
【０１２８】
溶液重合法で用いられる適当な溶媒の例としては、用いるモノマー、及び生成する共重合体の溶解性に応じて任意に選択できる。例えば、メタノール、エタノール、プロパノール、イソプロパノール、１−メトキシ−２−プロパノール、アセトン、メチルエチルケトン、メチルイソブチルケトン、メトキシプロピルアセテート、乳酸エチル、酢酸エチル、アセトニトリル、テトラヒドロフラン、ジメチルホルムアミド、クロロホルム、トルエンが挙げられる。これらの溶媒は、二種以上を混合して使用してもよい。また、ラジカル重合開始剤としては、２，２’−アゾビス（イソブチロニトリル）（ＡＩＢＮ）、２，２’−アゾビス−（２，４’−ジメチルバレロニトリル）の様なアゾ化合物、ベンゾイルパーオキシドの様な過酸化物、及び過硫酸塩などが利用できる。
【０１２９】
これらのモノマーから得られるビニル共重合体中のカルボキシル基を有する重合性モノマーに由来の繰り返し単位の含有率は、共重合体の全繰り返し単位中の１０〜４５モル％が好ましく、更に好ましくは１５〜４０モル％であり、２０〜４０モル％が特に好ましい。該含有率が１０モル％未満であるとアルカリ水への現像性が不足する場合があり、４５モル％を越えると硬化部（画像部）の現像液耐性が不足する場合がある。
【０１３０】
またカルボキシル基を有するバインダーの分子量は任意に調整が可能であるが、質量平均分子量として２０００〜３０００００が好ましく、４０００〜１５００００が特に好ましい。質量平均分子量が２０００未満であると膜の強度が不足すること、また安定な製造が困難になる傾向にある。また分子量が３０００００を超えると現像性が低下する傾向にある。更にカルボキシル基を有するバインダーのガラス転移温度（Ｔｇ）は、任意に調整が可能であるが、４０℃〜２００℃が好ましく、５５℃〜１６５℃がより好ましく、７０〜１５０℃が特に好ましい。Ｔｇが４０℃未満であると、感光性転写シートとして用いた場合に、ベタツキが生じたり、保存時のエッジフュージョン（ロール端部からのしみだし故障）が生じたりする傾向にある。またＴｇが２００℃を超えると、感光性樹脂組成物の粘度が高く取扱いが困難になったり、感光性転写シートとして用いた場合のラミネート性が低下する傾向にある。
これらのカルボキシル基を有するバインダーは１種でも２種以上のバインダーを併用してもよい。
【０１３１】
該カルボキシル基を有するバインダーの感光性樹脂組成物中の含有量は、感光性樹脂組成物の総量（溶媒を除く）の３０〜９０質量％であり、好ましくは４０〜８０質量％であり、特に好ましくは４５〜６５質量％である。該カルボキシル基を有するバインダー（及び必要に応じて併用される高分子結合剤）の含有量が少ないと、アルカリ現像性が低下する傾向があり、逆に多くなり過ぎると、現像時間に対する安定性や硬化膜（テント膜）の強度が低下する傾向にある。
【０１３２】
［重合性化合物］
感光層には、重合性化合物（いわゆるモノマー）を用いるが、特に重合性基を２個以上含有するモノマー、あるいはオリゴマー（多官能モノマー、多官能オリゴマー）を用いることが好ましい。重合性基としてはエチレン性不飽和結合（例えば（メタ）アクリロイル基、（メタ）アクリルアミド基、スチリル基、ビニルエステルやビニルエーテルなどのビニル基、アリルエーテルやアリルエステルなどのアリル基など）、重合可能な環状エーテル基（例えばエポキシ基、オキセタン基など）などが挙げられる。これらの内でエチレン性不飽和結合が好ましい。
【０１３３】
このような多官能モノマーの例としては、不飽和カルボン酸（例えば、アクリル酸、メタクリル酸、イタコン酸、クロトン酸、イソクロトン酸、マレイン酸など）と脂肪族多価アルコール化合物とのエステル、不飽和カルボン酸と多価アミン化合物とのアミド等があげられる。
【０１３４】
脂肪族多価アルコール化合物と不飽和カルボン酸とのエステルのモノマーの具体例としては、（メタ）アクリル酸エステルとして、エチレングリコールジ（メタ）アクリレート、エチレン基の数が２〜１８であるポリエチレングリコールジ（メタ）アクリレート（たとえばジエチレングリコールジ（メタ）アクリレート、トリエチレングリコールジ（メタ）アクリレート、テトラエチレングリコールジ（メタ）アクリレート、ノナエチレングリコールジ（メタ）アクリレート、ドデカエチレングリコールジ（メタ）アクリレート、テトラデカエチレングリコールジ（メタ）アクリレートなど）、プロピレングリコールジ（メタ）アクリレート、プロピレン基の数が２から１８であるポリプロピレングリコールジ（メタ）アクリレート（たとえばジプロピレングリコールジ（メタ）アクリレート、トリプロピレングリコールジ（メタ）アクリレート、テトラプロピレングリコールジ（メタ）アクリレート、ドデカプロピレングリコールジ（メタ）アクリレートなど）、ネオペンチルグリコールジ（メタ）アクリレート、エチレンオキシド変性ネオペンチルグリコールジ（メタ）アクリレート、プロピレンオキシド変性ネオペンチルグリコールジ（メタ）アクリレート、トリメチロールプロパントリ（メタ）アクリレート、トリメチロールプロパンジ（メタ）アクリレート、トリメチロールプロパントリ（（メタ）アクリロイルオキシプロピル）エーテル、トリメチロールエタントリ（メタ）アクリレート、１，３−プロパンジオールジ（メタ）アクリレート、１，３−ブタンジオールジ（メタ）アクリレート、１，４−ブタンジオールジ（メタ）アクリレート、１，６−ヘキサンジオールジ（メタ）アクリレート、テトラメチレングリコールジ（メタ）アクリレート、１，４−シクロヘキサンジオールジ（メタ）アクリレート、１，２，４−ブタントリオールトリ（メタ）アクリレート、１，５−ぺンタンジオール（メタ）アクリレート、ペンタエリスリトールジ（メタ）アクリレート、ペンタエリスリトールトリ（メタ）アクリレート、ペンタエリスリトールテトラ（メタ）アクリレート、ジペンタエリスリトールペンタ（メタ）アクリレート、ジペンタエリスリトールヘキサ（メタ）アクリレート、ソルビトールトリ（メタ）アクリレート、ソルビトールテトラ（メタ）アクリレート、ソルビトールペンタ（メタ）アクリレート、ソルビトールヘキサ（メタ）アクリレート、ジメチロールジシクロペンタンジ（メタ）アクリレート、トリシクロデカンジ（メタ）アクリレート、ネオペンチルグリコールジ（メタ）アクリレート、ネオペンチルグリコール変性トリメチロールプロパンジ（メタ）アクリレート、エチレングリコール鎖／プロピレングリコール鎖を少なくとも各々一つずつ有するアルキレングリコール鎖のジ（メタ）アクリレート（たとえばＷＯ０１/９８８３２号公報に記載の化合物など）、エチレンオキサイド及び／又はプロピレンオキサイドを付加したトリメチロールプロパンのトリ（メタ）アクリル酸エステル、ポリブチレングリコールジ（メタ）アクリレート、グリセリンジ（メタ）アクリレート、グリセリントリ（メタ）アクリレート、キシレノールジ（メタ）アクリレート等がある。
【０１３５】
上記の（メタ）アクリル酸エステル類の中でも好ましい例としては、その入手の容易さから、エチレングリコールジ（メタ）アクリレート、ポリエチレングリコールジ（メタ）アクリレート、プロピレングリコールジ（メタ）アクリレート、ポリプロピレングリコールジ（メタ）アクリレート、エチレングリコール鎖／プロピレングリコール鎖を少なくとも各々一つずつ有するアルキレングリコール鎖のジ（メタ）アクリレート、トリメチロールプロパントリ（メタ）アクリレート、ペンタエリスリトールテトラ（メタ）アクリレート、ペンタエリスリトールトリアクリレート、ペンタエリスリトールジ（メタ）アクリレート、ジペンタエリスリトールペンタ（メタ）アクリレート、ジペンタエリスリトールヘキサ（メタ）アクリレート、グリセリントリ（メタ）アクリレート、ジグリセリンジ（メタ）アクリレート、１，３−プロパンジオールジ（メタ）アクリレート、１，２，４−ブタントリオールトリ（メタ）アクリレート、１，４−シクロヘキサンジオールジ（メタ）アクリレート、１，５−ペンタンジオール（メタ）アクリレート、ネオペンチルグリコールジ（メタ）アクリレート、エチレンオキサイド付加したトリメチロールプロパンのトリ（メタ）アクリル酸エステル等を挙げることができる。
【０１３６】
イタコン酸と脂肪族多価アルコール化合物とのエステル（イタコン酸エステル）の例としては、エチレングリコールジイタコネート、プロピレングリコールジイタコネート、１，３−ブタンジオールジイタコネート、１，４ーブタンジオールジイタコネート、テトラメチレングリコールジイタコネート、ペンタエリスリトールジイタコネート、及びソルビトールテトライタコネート等がある。
【０１３７】
クロトン酸と脂肪族多価アルコール化合物とのエステル（クロトン酸エステル）の例としては、エチレングリコールジクロトネート、テトラメチレングリコールジクロトネート、ペンタエリスリトールジクロトネート、及びソルビトールテトラジクロトネート等がある。
【０１３８】
イソクロトン酸と脂肪族多価アルコール化合物とのエステル（イソクロトン酸エステル）の例としては、エチレングリコールジイソクロトネート、ペンタエリスリトールジイソクロトネート、及びソルビトールテトライソクロトネート等がある。マレイン酸と脂肪族多価アルコール化合物とのエステル（マレイン酸エステル）の例としては、エチレングリコールジマレート、トリエチレングリコールジマレート、ペンタエリスリトールジマレート、及びソルビトールテトラマレート等がある。
【０１３９】
また、多価アミン化合物と不飽和カルボン酸類から誘導されるアミドの例としては、メチレンビス（メタ）アクリルアミド、エチレンビス（メタ）アクリルアミド、１，６−ヘキサメチレンビス（メタ）アクリルアミド、オクタメチレンビス（メタ）アクリルアミド、ジエチレントリアミントリス（メタ）アクリルアミド、ジエチレントリアミンビス（メタ）アクリルアミド、及びキシリレンビス（メタ）アクリルアミド等がある。
【０１４０】
更に、ビスフェノール骨格を有する２，２−ビス［４−（３−（メタ）アクリルオキシ−２−ヒドロキシプロポキシ）フェニル］プロパン、２，２−ビス［４−（（メタ）アクリルオキシエトキシ）フェニル］プロパン、フェノール性のＯＨ基１個に置換したエチレンオキシ基の数が２から２０の２，２−ビス（４−（（メタ）アクリロイルオキシポリエトキシ）フェニル）プロパン（例えば２，２−ビス（４−（（メタ）アクリロイルオキシジエトキシ）フェニル）プロパン、２，２−ビス（４−（（メタ）アクリロイルオキシテトラエトキシ）フェニル）プロパン、２，２−ビス（４−（（メタ）アクリロイルオキシペンタエトキシ）フェニル）プロパン、２，２−ビス（４−（（メタ）アクリロイルオキシデカエトキシ）フェニル）プロパン、２，２−ビス（４−（（メタ）アクリロイルオキシペンタデカエトキシ）フェニル）プロパンなど）、２，２−ビス［４−（（メタ）アクリルオキシプロポキシ）フェニル］プロパン、フェノール性のＯＨ基１個に置換したプロピレンオキシ基の数が２から２０の２，２−ビス（４−（（メタ）アクリロイルオキシポリプロポキシ）フェニル）プロパン（例えば２，２−ビス（４−（（メタ）アクリロイルオキシジプロポキシ）フェニル）プロパン、２，２−ビス（４−（（メタ）アクリロイルオキシテトラプロポキシ）フェニル）プロパン、２，２−ビス（４−（（メタ）アクリロイルオキシペンタプロポキシ）フェニル）プロパン、２，２−ビス（４−（（メタ）アクリロイルオキシデカプロポキシ）フェニル）プロパン、２，２−ビス（４−（（メタ）アクリロイルオキシペンタデカプロポキシ）フェニル）プロパンなど）やこれらの化合物のポリエーテル部位として同一分子中にポリエチレンオキシド骨格とポリプロピレンオキシド骨格の両者を含む化合物なども挙げられる（たとえばＷＯ０１/９８８３２号公報に記載の化合物など）。これらの化合物は例えばＢＰＥ−２００，ＢＰＥ−５００，ＢＰＥ−１０００（新中村化学工業（株）製）などとして入手できる。
【０１４１】
また、ビスフェノールとエチレンオキシドやプロピレンオキシドなどの付加物、重付加物として得られる末端に水酸基を有する化合物に対してイソシアネート基と重合基を有する化合物（２−イソシアネートエチル（メタ）アクリレート、α、α−ジメチル−ビニルベンジルイソシアネートなど）の付加体の様にビスフェノール骨格とウレタン基を有する重合性化合物も利用できる。
【０１４２】
また、ノボラック型エポキシ樹脂、ブタンジオール−１，４−ジグリシジルエーテル、シクロヘキサンジメタノールグリシジルエーテル、エチレングリコールジグリシジルエーテル、ジエチレングリコールジグリシジルエーテル、ジプロピレングリコールジグリシジルエーテル、ヘキサンジオールジグリシジルエーテル、トリメチロールプロパントリグリシジルエーテル、ペンタエリスリトールテトラグリシジルエーテル、ビスフェノールＡジグリシジルエーテル、グリセリントリグリシジルエーテル等のグリシジル基含有化合物にα，β−不飽和カルボン酸を付加して得られる化合物も利用できる。
【０１４３】
また、重合性基とウレタン基を含有する化合物も利用できる。この様な化合物の例としては特公昭４８−４１７０８、特開昭５１−３７１９３、特公平５−５０７３７、特公平７−７２０８、特開２００１−１５４３４６、特開２００１−３５６４７６号公報などに記載されており、例えば１分子に２個以上のイソシアネート基を有するポリイソシアネート化合物（例えばヘキサメチレンジイソシアネート、トリメチルヘキサメチレンジイソシアネート、イソホロンジイソシアネート、キシレンジイソシアネート、トルエンジイソシアネート、フェニレンジイソシアネート、ノルボルネンジイソシアネート、ジフェニルジイソシアネート、ジフェニルメタンジイソシアネート、３，３′−ジメチル−４，４′−ジフェニルジイソシアネートやこれらのジイソシアネートのビュレット体やイソシアヌレートなどの３量体、これらのジイソシアネート類とトリメチロールプロパン、ペンタエリスリトール、グリセリンなどの多官能アルコール、またはこれらのエチレンオキシド付加物など得られる多官能アルコールとの付加体など）と分子中に水酸基を含有するビニルモノマー（例えば２−ヒドロキシエチル（メタ）アクリレート、２−ヒドロキシプロピル（メタ）アクリレート、４−ヒドロキシブチル（メタ）アクリレート、ジエチレングリコールモノ（メタ）アクリレート、トリエチレングリコールモノ（メタ）アクリレート、ポリエチレングリコールモノ（メタ）アクリレート、ジプロピレングリコールモノ（メタ）アクリレート、トリプロピレングリコールモノ（メタ）アクリレート、ポリプロピレングリコールモノ（メタ）アクリレート、トリメチロールプロパンジ（メタ）アクリレート、ペンタエリスリトールトリ（メタ）アクリレート、など）とを付加せしめることで得られる１分子中に２個以上の重合性ビニル基を含有するビニルウレタン化合物等があげられる。またトリ（（メタ）アクリロイルオキシエチル）イソシアヌレート、ジ（メタ）アクリル化イソシアヌレート、エチレンオキシド変性イソシアヌル酸のトリ（メタ）アクリレート等の様なイソシアヌレート環を有する化合物も利用できる。
【０１４４】
また、特開昭４８−６４１８３号、特公昭４９−４３１９１号、特公昭５２−３０４９０号各公報に記載されているようなポリエステルアクリレートやポリエステル（メタ）アクリレートオリゴマー類、エポキシ化合物（ノボラック型エポキシ樹脂、ブタンジオール−１，４−ジグリシジルエーテル、シクロヘキサンジメタノールグリシジルエーテル、ジエチレングリコールジグリシジルエーテル、ジプロピレングリコールジグリシジルエーテル、ヘキサンジオールジグリシジルエーテル、トリメチロールプロパントリグリシジルエーテル、ペンタエリスリトールテトラグリシジルエーテル、ビスフェノールＡジグリシジルエーテル、グリセリントリグリシジルエーテルなど）と（メタ）アクリル酸を反応させたエポキシアクリレート類等の多官能のアクリレートやメタクリレートをあげることができる。またフタル酸やトリメリット酸などと前記の分子中に水酸基を含有するビニルモノマーから得られるエステル化物なども挙げられる。さらに日本接着協会誌vol.２０、Ｎo.７、３００〜３０８ページ（１９８４年）に光硬化性モノマーおよびオリゴマーとして紹介されているものも使用することができる。
【０１４５】
また、アリルエステル（例えばフタル酸ジアリル、アジピン酸ジアリル、マロン酸ジアリル、トリメリット酸トリアリル、ベンゼンジスルホン酸ジアリル、トリアリルイソシアヌレートなど）；及びジアリルアミド（例えばジアリルアセトアミドなど）も利用できる。
【０１４６】
また、重合性化合物としてカチオン重合性のジビニルエーテル類（例えばブタンジオール−１，４−ジビニルエーテル、シクロヘキサンジメタノールジビニルエーテル、エチレングリコールジビニルエーテル、ジエチレングリコールジビニルエーテル、ジプロピレングリコールジビニルエーテル、ヘキサンジオールジビニルエーテル、トリメチロールプロパントリビニルエーテル、ペンタエリスリトールテトラビニルエーテル、ビスフェノールＡジビニルエーテル、グリセリントリビニルエーテルなど）、エポキシ化合物（ノボラック型エポキシ樹脂、ブタンジオール−１，４−ジグリシジルエーテル、シクロヘキサンジメタノールグリシジルエーテル、エチレングリコールジグリシジルエーテル、ジエチレングリコールジグリシジルエーテル、ジプロピレングリコールジグリシジルエーテル、ヘキサンジオールジグリシジルエーテル、トリメチロールプロパントリグリシジルエーテル、ペンタエリスリトールテトラグリシジルエーテル、ビスフェノールＡジグリシジルエーテル、グリセリントリグリシジルエーテルなど）、オキセタン類（例えば１，４−ビス［（３−エチル−３−オキセタニルメトキシ）メチル］ベンゼンなど）を用いることもできる。またエポキシ化合物、オキセタン類としては、ＷＯ０１/２２１６５に記載の化合物を用いることもできる。
【０１４７】
ビニルエステル類の例として、ジビニルサクシネート、ジビニルアジペート、ジビニルフタレート、ジビニルテレフタレート、ジビニルベンゼン−１，３−ジスルホネート及びジビニルブタン−１，４−ジスルホネート等も利用できる。
スチレン化合物の例としては、ジビニルベンゼン、４−アリルスチレン及び４−イソプロペンスチレン等を挙げることができる。
【０１４８】
更に、上記化合物以外の化合物として、Ｎ−β−ヒドロキシエチル−β−（メタクリルアミド）エチルアクリレート、Ｎ，Ｎ−ビス（β−メタクリロキシエチル）アクリルアミド、アリルメタクリレートなどの、異なったエチレン性不飽和二重結合を２個以上有する化合物も、本発明に好適に用いられる化合物として挙げることができる。
【０１４９】
これらの多官能モノマー、オリゴマーは単独でまたは２種類以上を組み合わせて用いることができる。
【０１５０】
更に、必要に応じて、分子内に重合性基を１個含有する重合性化合物（単官能モノマー）を併用することもできる。単官能モノマーの例としては、前述のバインダーの原料として例示した化合物、特開平６−２３６０３１号公報に開示されている２塩基のモノ((メタ)アクリロイルオキシアルキルエステル)モノ（ハロヒドロキシアルキルエステル）の様な単官能モノマー（例えばγ−クロロ−β−ヒドロキシプロピル−β’−メタクリロイルオキシエチル−ｏ−フタレートなど）などや、特許２７４４６４３号、ＷＯ００／５２５２９号、特許２５４８０１６号公報などに記載の化合物があげられる。
【０１５１】
感光層のモノマーの含有量は、各感光層ともに一般に５〜９０質量％の範囲にあり、好ましくは１５〜６０質量％の範囲であり、特に好ましくは２０〜５０質量％の範囲である。モノマーの含有量が上記の範囲より少ないとテント膜の強度が低下し、多いと保存時のエッジフュージョン（ロール端部からのしみだし故障）が悪化する傾向にある。また全モノマーの内の重合性基を２ヶ以上含有する多官能モノマーの含有量は、一般に５〜１００質量％の範囲であり、好ましくは２０〜１００質量％の範囲であり、さらに好ましくは４０〜１００質量％の範囲である。また感度調整の為に、上記範囲内で第二感光層のモノマー含有率の方を高くするなどの調整をおこなってもよい。
【０１５２】
［光重合開始剤］
本発明の感光性樹脂組成物で用いる光重合開始剤としては、前述のモノマー成分の重合を開始する能力を有する化合物は全て使用可能であり、特に紫外線領域から紫色の光線に対して感光性を有するものであれば好適に使用できる。光重合開始剤は、約３００〜８００ｎｍ（より好ましくは３３０〜５００ｎｍ）の範囲内に少なくとも約５０の分子吸光係数を有する成分を少なくとも一種含有していることが好ましい。光重合開始剤はまた、光励起された増感剤と何らかの作用を生じ、活性ラジカルを生成する活性剤であってもよく、また重合性モノマーの種類に応じてカチオン重合を開始させるような開始剤であってもよい。
【０１５３】
本発明の感光性樹脂組成物で好ましく使用される光重合開始剤としては、例えば、ハロゲン化炭化水素誘導体（例えばトリアジン骨格を有するもの、オキサジアゾール骨格を有するもの）、ヘキサアリールビイミダゾール、ケトオキシム誘導体、有機過酸化物、チオ化合物、ケトオキシムエステル、ケトン化合物、芳香族オニウム塩、ケトオキシムエーテル等を挙げることができる。この内、トリアジン骨格を有するハロゲン化炭化水素、ケトオキシム誘導体、ヘキサアリールビイミダゾール、ケトオキシムエステル、ケトン化合物を用いることが、感光性樹脂組成物の感度、保存性、及び感光性転写シートとして用いた場合の感光性樹脂組成物層とプリント配線板形成用基板との密着性等の観点から特に好ましい。
【０１５４】
トリアジン骨格を有するハロゲン化炭化水素化合物としては、次のような化合物が挙げられる。
若林ら著、Bull.Chem.Soc.Japan,42、2924（1969）記載の化合物、例えば、２−フェニル−４，６−ビス（トリクロルメチル）−１，３，５−トリアジン、２−（ｐ−クロルフェニル）−４，６−ビス（トリクロルメチル）−１，３，５−トリアジン、２−（ｐ−トリル）−４，６−ビス（トリクロルメチル）−１，３，５−トリアジン、２−（ｐ−メトキシフェニル）−４，６−ビス（トリクロルメチル）−１，３，５−トリアジン、２−（２’，４’−ジクロルフェニル）−４，６−ビス（トリクロルメチル）−１，３，５−トリアジン、２，４，６−トリス（トリクロルメチル）−１，３，５−トリアジン、２−メチル−４，６−ビス（トリクロルメチル）−１，３，５−トリアジン、２−ｎ−ノニル−４，６−ビス（トリクロルメチル）−１，３，５−トリアジン、及び２−（α，α，β−トリクロルエチル）−４，６−ビス（トリクロルメチル）−１，３，５−トリアジン；
【０１５５】
英国特許１３８８４９２号明細書記載の化合物、例えば、２−スチリル−４，６−ビス（トリクロルメチル）−１，３，５−トリアジン、２−（ｐ−メチルスチリル）−４，６−ビス（トリクロルメチル）−１，３，５−トリアジン、２−（ｐ−メトキシスチリル）−４，６−ビス（トリクロルメチル）−１，３，５−トリアジン、及び２−（ｐ−メトキシスチリル）−４−アミノ−６−トリクロルメチル−１，３，５−トリアジン；
特開昭５３−１３３４２８号公報記載の化合物、例えば、２−（４−メトキシ−ナフト−１−イル）−４，６−ビス（トリクロルメチル）−１，３，５−トリアジン、２−（４−エトキシ−ナフト−１−イル）−４，６−ビス（トリクロルメチル）−１，３，５−トリアジン、２−〔４−（２−エトキシエチル）−ナフト−１−イル〕−４，６−ビス（トリクロルメチル）−１，３，５−トリアジン、２−（４，７−ジメトキシ−ナフト−１−イル）−４，６−ビス（トリクロルメチル）−１，３，５−トリアジン、及び２−（アセナフト−５−イル）−４，６−ビス（トリクロルメチル）−１，３，５−トリアジン；
【０１５６】
独国特許３３３７０２４号明細書記載の化合物、例えば、２−（４−スチリルフェニル）−４、６−ビス（トリクロロメチル）−１，３，５−トリアジン、２−（４−ｐ−メトキシスチリルフェニル）−４、６−ビス（トリクロロメチル）−１，３，５−トリアジン、２−（１−ナフチルビニレンフェニル）−４、６−ビス（トリクロロメチル）−１，３，５−トリアジン、２−クロロスチリルフェニル−４，６−ビス（トリクロロメチル）−１，３，５−トリアジン、２−（４−チオフェン−２−ビニレンフェニル）−４，６−ビス（トリクロロメチル）−１，３，５−トリアジン、２−（４−チオフェン−３−ビニレンフェニル）−４，６−ビス（トリクロロメチル）−１，３，５−トリアジン、２−（４−フラン−２−ビニレンフェニル）−４，６−ビス（トリクロロメチル）−１，３，５−トリアジン、及び２−（４−ベンゾフラン−２−ビニレンフェニル）−４，６−ビス（トリクロロメチル）−１，３，５−トリアジン；
【０１５７】
F.C. Schaefer等によるJ.Org.Chem.;29、1527（1964）記載の化合物、例えば、２−メチル−４，６−ビス（トリブロモメチル）−１，３，５−トリアジン、２，４，６−トリス（トリブロモメチル）−１，３，５−トリアジン、２，４，６−トリス（ジブロモメチル）−１，３，５−トリアジン、２−アミノ−４−メチル−６−トリ（ブロモメチル）−１，３，５−トリアジン、及び２−メトキシ−４−メチル−６−トリクロロメチル−１，３，５−トリアジン；
特開昭６２−５８２４１号公報記載の化合物、例えば、２−（４−フェニルエチニルフェニル）−４，６−ビス（トリクロロメチル）−１，３，５−トリアジン、２−（４−ナフチル−１−エチニルフェニル−４，６−ビス（トリクロロメチル）−１，３，５−トリアジン、２−（４−ｐ−トリルエチニルフェニル）−４，６−ビス（トリクロロメチル）−１，３，５−トリアジン、２−（４−ｐ−メトキシフェニルエチニルフェニル）−４，６−ビス（トリクロロメチル）−１，３，５−トリアジン、２−（４−ｐ−イソプロピルフェニルエチニルフェニル）−４，６−ビス（トリクロロメチル）−１，３，５−トリアジン、２−（４−ｐ−エチルフェニルエチニルフェニル）−４，６−ビス（トリクロロメチル）−１，３，５−トリアジン；
【０１５８】
特開平５−２８１７２８号記載の化合物、例えば２−（４−トリフルオロメチルフェニル）−４，６−ビス（トリクロロメチル）−１，３，５−トリアジン、２−（２，６−ジフルオロフェニル）−４，６−ビス（トリクロロメチル）−１，３，５−トリアジン、２−（２，６−ジクロロフェニル）−４，６−ビス（トリクロロメチル）−１，３，５−トリアジン、２−（２，６−ジブロモフェニル）−４，６−ビス（トリクロロメチル）−１，３，５−トリアジン；
特開平５−３４９２０号記載の２，４−ビス（トリクロロメチル）−６−［４−（Ｎ，Ｎ−ジエトキシカルボニルメチルアミノ）−３−ブロモフェニル］−１，３，５−トリアジン、米国特許第４２３９８５０号明細書に記載されているトリハロメチル−ｓ−トリアジン化合物、更に２，４，６−トリス（トリクロロメチル）−ｓ−トリアジン、２−（４−クロロフェニル）−４，６−ビス（トリブロモメチル）−ｓ−トリアジンなどが挙げられる。
【０１５９】
また米国特許第４２１２９７６号明細書等に記載されているオキサジアゾール骨格を有する化合物等も挙げることができる。オキサジアゾール骨格を有する化合物としては例えば２−トリクロロメチル−５−フェニル−１，３，４−オキサジアゾール、２−トリクロロメチル−５−（４−クロロフェニル）−１，３，４−オキサジアゾール、２−トリクロロメチル−５−（１−ナフチル）−１，３，４−オキサジアゾール、２−トリクロロメチル−５−（２−ナフチル）−１，３，４−オキサジアゾール、２−トリブロモメチル−５−フェニル−１，３，４−オキサジアゾール、２−トリブロモメチル−５−（２−ナフチル）−１，３，４−オキサジアゾール；２−トリクロロメチル−５−スチリル−１，３，４−オキサジアゾール、２−トリクロロメチル−５−（４−クロルスチリル）−１，３，４−オキサジアゾール、２−トリクロロメチル−５−（４−メトキシスチリル）−１，３，４−オキサジアゾール、２−トリクロロメチル−５−（１−ナフチル）−１，３，４−オキサジアゾール、２−トリクロロメチル−５−（４−ｎ−ブトキシスチリル）−１，３，４−オキサジアゾール、２−トリプロメメチル−５−スチリル−１，３，４−オキサジアゾールなどが挙げられる。 
【０１６０】
本発明で好適に用いられるオキシム化合物としては、下記一般式で示される化合物を挙げることができる。
【０１６１】
【化６４】
2005274923.tif 000066
【０１６２】
式（III）において、Ｒ34及びＲ35は同一または異なり、置換基を有していても良く不飽和結合を含んでいても良い炭化水素基、或いは、ヘテロ環基を表す。
Ｒ36及びＲ37は、それぞれ独立に、水素原子、置換基を有していても良く不飽和結合を含んでいても良い炭化水素基、ヘテロ環基、ヒドロキシル基、置換オキシ基、メルカプト基、及び置換チオ基を表す。また、Ｒ36及びＲ37は、互いに結合して環を形成し、−Ｏ−、−ＮＲ40−（Ｒ40は、水素あるいは置換基を有してもよい炭化水素基である）、−Ｏ−ＣＯ−、−ＮＨ−ＣＯ−、−Ｓ−、及び／又は、−ＳＯ2−を環の連結主鎖に含んでいても良い炭素原子数２〜８のアルキレン基を表す。
Ｒ38及びＲ39は、それぞれ独立に、水素原子、置換基を有していても良く不飽和結合を含んでいても良い炭化水素基、或いは置換カルボニル基を表す。
【０１６３】
オキシム誘導体の具体的な例としては、ｐ−メトキシフェニル２−Ｎ，Ｎ−ジメチルアミノプロピルケトンオキシム−Ｏ−アリルエーテル、ｐ−メチルチオフェニル２−モルホリノプロピルケトンオキシム−Ｏ−アリルエーテル、ｐ−メチルチオフェニル２−モルホリノプロピルケトンオキシム−Ｏ−ベンジルエーテル、ｐ−メチルチオフェニル２−モルホリノプロピルケトンオキシム−Ｏ−ｎ−ブチルエーテル、ｐ−モルホリノフェニル２−モルホリノプロピルケトンオキシム−Ｏ−アリルエーテル、ｐ−メトキシフェニル２−モルホリノプロピルケトンオキシム−Ｏ−ｎ−ドデシルエーテル、ｐ−メチルチオフェニル２−モルホリノプロピルケトンオキシム−Ｏ−メトキシエトキシエチルエーテル、ｐ−メチルチオフェニル２−モルホリノプロピルケトンオキシム−Ｏ−ｐ−メトキシカルボニルベンジルエーテル、ｐ−メチルチオフェニル２−モルホリノプロピルケトンオキシム−Ｏ−メトキシカルボニルメチルエーテル、ｐ−メチルチオフェニル２−モルホリノプロピルケトンオキシム−Ｏ−エトキシカルボニルメチルエーテル、ｐ−メチルチオフェニル２−モルホリノプロピルケトンオキシム−Ｏ−４−ブトキシカルボニルブチルエーテル、ｐ−メチルチオフェニル２−モルホリノプロピルケトンオキシム−Ｏ−２−エトキシカルボニルエチルエーテル、ｐ−メチルチオフェニル２−モルホリノプロピルケトンオキシム−Ｏ−メトキシカルボニル−３−プロペニルエーテル、及びｐ−メチルチオフェニル２−モルホリノプロピルケトンオキシム−Ｏ−ベンジルオキシカルボニルメチルエーテルを挙げることができるがこれに限定されるものではない。
【０１６４】
本発明に使用されるヘキサアリールビイミダゾールとしては、２，２’−ビス（ｏ−クロロフェニル）−４，４’，５，５’−テトラフェニルビイミダゾール、２，２’−ビス（ｏ−フロロフェニル）−４，４’，５，５’−テトラフェニルビイミダゾール、２，２’−ビス（ｏ−ブロモフェニル）−４，４’，５，５’−テトラフェニルビイミダゾール、２，２’−ビス（ｏ，ｐ−ジクロロフェニル）−４，４’，５，５’−テトラフェニルビイミダゾール、２，２’−ビス（ｏ−クロロフェニル）−４，４’，５，５’−テトラ（ｍ−メトキシフェニル）ビイミダゾール、２，２’−ビス（ｏ−クロロフェニル）−４，４’，５，５’−テトラ（ｐ−メトキシフェニル）ビイミダゾール、２，２’−ビス（ｐ−メトキシフェニル）−４，４’，５，５’−テトラフェニルビイミダゾール、２，２’−ビス（ｏ，ｏ’−ジクロロフェニル）−４，４’，５，５’−テトラフェニルビイミダゾール、２，２’−ビス（ｏ−ニトロフェニル）−４，４’，５，５’−テトラフェニルビイミダゾール、２，２’−ビス（ｏ−メチルフェニル）−４，４’，５，５’−テトラフェニルビイミダゾール、２，２’−ビス（ｏ−トリフルオロメチルフェニル）−４，４’，５，５’−テトラフェニルビイミダゾール等が挙げられる。これらのビイミダゾール類は、例えば、Bull.Chem.Soc.Japan,33,565(1960)、およびJ.Org.Chem,36(16)2262（1971）に開示されている方法により容易に合成することができる。
【０１６５】
オキシムエステルとしては、３−ベンゾイロキシイミノブタン−２−オン、３−アセトキシイミノブタン−２−オン、３−プロピオニルオキシイミノブタン−２−オン、２−アセトキシイミノペンタン−３−オン、２−アセトキシイミノ−１−フェニルプロパン−１−オン、２−ベンゾイロキシイミノ−１−フェニルプロパン−１−オン、３−ｐ−トルエンスルホニルオキシイミノブタン−２−オン、及び２−エトキシカルボニルオキシイミノ−１−フェニルプロパン−１−オン等が挙げられる。
【０１６６】
ケトン化合物としては、ベンゾフェノン、２−メチルベンゾフェノン、３−メチルベンゾフェノン、４−メチルベンゾフェノン、４−メトキシベンゾフェノン、２−クロロベンゾフェノン、４−クロロベンゾフェノン、４−ブロモベンゾフェノン、２−カルボキシベンゾフェノン、２−エトキシカルボニルベンゾルフェノン、ベンゾフェノンテトラカルボン酸又はそのテトラメチルエステル、４，４’−ビス（ジアルキルアミノ）ベンゾフェノン類（例、４，４’−ビス（ジメチルアミノ）ベンゾフェノン、４，４’−ビスジシクロヘキシルアミノ）ベンゾフェノン、４，４’−ビス（ジエチルアミノ）ベンゾフェノン、４，４’−ビス（ジヒドロキシエチルアミノ）、４−メトキシ−４’−ジメチルアミノベンゾフェノン、４，４’−ジメトキシベンゾフェノン、４−ジメチルアミノベンゾフェノン、４−ジメチルアミノアセトフェノン、ベンジル、アントラキノン、２−ｔｅｒｔ−ブチルアントラキノン、２−メチルアントラキノン、フェナントラキノン、キサントン、チオキサントン、２−クロル−チオキサントン、２，４−ジエチルチオキサントン、フルオレノン、２−ベンジル−ジメチルアミノ−１−（４−モルホリノフェニル）−１−ブタノン、２−メチル−１−〔４−（メチルチオ）フェニル〕−２−モルホリノ−１−プロパノン、２−ヒドロキシ−２−メチル−〔４−（１−メチルビニル）フェニル〕プロパノールオリゴマー、ベンゾイン、ベンゾインエーテル類（例、ベンゾインメチルエーテル、ベンゾインエチルエーテル、ベンゾインプロピルエーテル、ベンゾインイソプロピルエーテル、ベンゾインフェニルエーテル、ベンジルジメチルケタール）アクリドン、クロロアクリドン、Ｎ−メチルアクリドン、Ｎ−ブチルアクリドン、Ｎ−ブチルクロロアクリドン等が挙げられる。
【０１６７】
またこの他、アクリジン誘導体（例えば９−フェニルアクリジン、１，７−ビス（９，９’−アクリジニル）ヘプタン等）、Ｎ−フェニルグリシン等、ベンゾインもしくはベンゾインエーテル類（例えば、ベンゾインメチルエーテル、ベンゾインエチルエーテル、ベンゾインプロピルエーテル、ベンゾインイソプロピルエーテル、ベンゾインフェニルエーテル等）、ポリハロゲン化合物（例えば、四臭化炭素、フェニルトリブロモメチルスルホン、フェニルトリクロロメチルケトン等）、クマリン類（例えば、３−（２−ベンゾフロイル）−７−ジエチルアミノクマリン、３−（２−ベンゾフロイル）−７−（１−ピロリジニル）クマリン、３−ベンゾイル−７−ジエチルアミノクマリン、３−（ｏ−メトキシベンゾイル）−７−ジエチルアミノクマリン、３−（ｐ−ジメチルアミノベンゾイル）−７−ジエチルアミノクマリン、３,３’−カルボニルビス（５，７−ジ−ｎ−プロポキシクマリン）、３，３’−カルボニルビス（７−ジエチルアミノクマリン）、３−ベンゾイル−７−メトキシクマリン、３−（２−フロイル）−７−ジエチルアミノクマリン、３−（ｐ−ジエチルアミノシンナモイル）−７−ジエチルアミノクマリン、７−メトキシ−３−（３−ピリジルカルボニル）クマリン、３−ベンゾイル−５,７−ジプロポキシクマリン等）、アミン類（例えば、ｐ−ジメチルアミノ安息香酸エチル、ｐ−ジメチルアミノ安息香酸ｎ−ブチル、ｐ−ジメチルアミノ安息香酸フェネチル、ｐ−ジメチルアミノ安息香酸２−フタルイミドエチル、ｐ−ジメチルアミノ安息香酸２−メタクリロイルオキシエチル、ペンタメチレンビス（ｐ−ジメチルアミノベンゾエート）、ｍ−ジメチルアミノ安息香酸のフェネチル及びペンタメチレンエステル、ｐ−ジメチルアミノベンズアルデヒド、２−クロル−４−ジメチルアミノベンズアルデヒド、ｐ−ジメチルアミノベンジルアルコール、エチル（ｐ−ジメチルアミノ）ベンゾイルアセテート、ｐ−ピペリジノアセトフェノン、４−ジメチルアミノベンゾイン、Ｎ，Ｎ−ジメチル−ｐ−トルイジン、Ｎ，Ｎ−ジエチル−ｍ−フェネチジン、トリベンジルアミン、ジベンジルフェニルアミン、Ｎ−メチル−Ｎ−フェニルベンジルアミン、ｐ−ブロム−Ｎ,Ｎ−ジメチルアニリン、トリドデシルアミン、ロイコクリスタルバイオレット等）、アシルホスフィンオキシド類（例えばビス（２，４，６−トリメチルベンゾイル）−フェニルホスフィンオキシド、ビス（２，６−ジメトキシベンゾイル）−２，４，４−トリメチル−ペンチルフェニルホスフィンオキシドなど）メタロセン類（例えばビス（η5−２，４−シクロペンタジエン−１−イル）−ビス（２，６−ジフロロ−３−（１Ｈ−ピロール−１−イル）−フェニル）チタニウム、η5−シクロペンタジエニル−η６−クメニル−アイアン（１＋）−ヘキサフロロホスフェイト（１―）など）、特開昭５３−１３３４２８号公報、特公昭５７−１８１９号公報、同５７−６０９６号公報、及び米国特許第３６１５４５５号明細書に開示されている化合物なども挙げられる。
【０１６８】
更に米国特許第２３６７６６０号明細書に開示されているビシナルポリケタルドニル化合物、米国特許第２４４８８２８号明細書に記載されているアシロインエーテル化合物、米国特許第２７２２５１２号明細書に記載のα−炭化水素で置換された芳香族アシロイン化合物、米国特許第３０４６１２７号明細書及び同第２９５１７５８号明細書に記載の多核キノン化合物、
またトリアリールスルホニウム塩（ヘキサフロロアンチモンやヘキサフロロホスフェートとの塩）、（フェニルチオフェニル）ジフェニルスルホニウム塩などのようなホスホニウム塩化合物（カチオン重合開始剤として有効）を用いることもできる。
【０１６９】
これらの光重合開始剤は単独種で一つまたは二つ以上を併用して使用することができる。また、異種間で二個以上の化合物を併用することも可能である。この様な組合せとしては例えば米国特許第３５４９３６７号明細書に記載のトリアリールイミダゾール二量体とｐ−アミノケトンの組合せ、特公昭５１−４８５１６号公報に記載のベンゾチアゾール化合物とトリハロメチル−ｓ−トリアジン化合物なども利用できる。
光重合開始剤の使用量は、感光性樹脂組成物の総量（溶媒を除く）の０．１〜３０質量％の範囲が一般的であり、好ましくは０．５〜２０質量％の範囲であり、特に好ましくは０．５〜１５質量％の範囲である。
【０１７０】
感光性樹脂組成物層を２層有する感光性転写シートとして用いる場合で、第一感光層と第二感光層との感度差を光重合開始剤の含有量で調整する場合には、第二感光層の光重合開始剤含有量は、第一感光層の光重合開始剤の含有量に対して１．５〜１０倍の量とすることが好ましく、特に２〜５倍の量とすることが好ましい。
【０１７１】
［増感剤］
本発明の感光性樹脂組成物には、感光性樹脂組成物の露光における感度を調整する目的、あるいは光線（活性エネルギー線）として可視光線や紫外光レーザーを用いる場合などに、いわゆる増感剤を添加することができる。
増感剤としては、公知の多核芳香族類（例えば、ピレン、ペリレン、トリフェニレン）、キサンテン類（例えば、フルオレセイン、エオシン、エリスロシン、ローダミンＢ、ローズベンガル）、シアニン類（例えば、チアカルボシアニン、オキサカルボシアニン）、メロシアニン類（例えば、メロシアニン、カルボメロシアニン）、チアジン類（例えば、チオニン、メチレンブルー、トルイジンブルー）、アクリジン類（例えば、アクリジンオレンジ、クロロフラビン、アクリフラビン）、アントラキノン類（例えば、アントラキノン）、スクアリウム類（例えば、スクアリウム）、アクリドン類（例えば、アクリドン、クロロアクリドン、Ｎ−メチルアクリドン、Ｎ−ブチルアクリドン、Ｎ−ブチルクロロアクリドン等）、クマリン類（例えば、３−（２−ベンゾフロイル）−７−ジエチルアミノクマリン、３−（２−ベンゾフロイル）−７−（１−ピロリジニル）クマリン、３−ベンゾイル−７−ジエチルアミノクマリン、３−（ｏ−メトキシベンゾイル）−７−ジエチルアミノクマリン、３−（ｐ−ジメチルアミノベンゾイル）−７−ジエチルアミノクマリン、３,３’−カルボニルビス（５，７−ジ−ｎ−プロポキシクマリン）、３，３’−カルボニルビス（７−ジエチルアミノクマリン）、３−ベンゾイル−７−メトキシクマリン、３−（２−フロイル）−７−ジエチルアミノクマリン、３−（ｐ−ジエチルアミノシンナモイル）−７−ジエチルアミノクマリン、７−メトキシ−３−（３−ピリジルカルボニル）クマリン、３−ベンゾイル−５,７−ジプロポキシクマリン等）なども利用できる。
またこれらの開始剤と増感剤の組合せとしては例えば特開２００１−３０５７３４に記載の電子移動型開始系（（１）電子供与型開始剤および増感色素、（２）電子受容型開始剤および増感色素、（３）電子供与型開始剤、増感色素および電子受容型開始剤（三元開始系））などに記載の例などが挙げられる。
【０１７２】
増感剤の添加量は、感光性樹脂組成物の総量（溶媒を除く）の０．０５〜３０質量％の範囲にあり、好ましくは０．１〜２０質量％の範囲であり、特に好ましくは０．２〜１０質量％の範囲である。増感剤の添加量が多いと感光性樹脂組成物から保存時に析出し、あまりに少ないと活性エネルギー線への感度が低下し、露光プロセスに時間がかかり、生産性を低下することがある。
【０１７３】
［その他の成分］
本発明の感光性樹脂組成物は、必要に応じて熱重合禁止剤、可塑剤、変色剤、着色剤、更に感光性転写シートとして用いる場合の基体表面への密着促進剤及びその他の助剤類（例えば顔料、充填剤、消泡剤、難燃剤、レベリング剤、剥離促進剤、酸化防止剤、香料、熱架橋剤、表面張力調整剤、連鎖移動剤など）を併用してもよく、これによって目的とする感光性樹脂組成物の安定性、写真性、焼きだし性、膜物性等の性質を調節することができる。
【０１７４】
［熱重合禁止剤］
熱重合禁止剤は、感光性樹脂組成物の重合性化合物の熱的な重合又は経時的な重合を防止するために添加する。熱重合禁止剤としては、例えば、ｐ−メトキシフェノール、ハイドロキノン、アルキルまたはアリール置換ハイドロキノン、ｔ−ブチルカテコール、ピロガロール、２−ヒドロキシベンゾフェノン、４−メトキシ−２−ヒドロキシベンゾフェノン、塩化第一銅、フェノチアジン、クロラニル、ナフチルアミン、β−ナフトール、２，６−ジ−ｔ−ブチル−ｐ−クレゾール、２，２‘−メチレンビス（４−メチルー６−ｔ−ブチルフェノール）、ピリジン、ニトロベンゼン、ジニトロベンゼン、ピクリン酸、ｐ−トルイジン、メチレンブルー、有機銅、サリチル酸メチル、及びフェノチアジン等が挙げられる。
【０１７５】
熱重合禁止剤の添加量は、感光性樹脂組成物の重合性モノマーに対して０．００１〜５質量％の範囲にあることが好ましく、より好ましくは０．００５〜２質量％の範囲であり、特に好ましくは０．０１〜１質量％の範囲である。熱重合禁止剤の添加量が、この範囲を超えて多くなると活性エネルギー線に対する感度が低下する傾向にあり、この範囲を超えて少なくなると保存時の安定性が低下する傾向にある。
【０１７６】
［可塑剤］
可塑剤は、感光性樹脂組成物および感光性転写シートとして用いる場合の感光性樹脂組成物層の膜物性（可撓性）をコントロールするために添加する。可塑剤の例としては、ジメチルフタレート、ジブチルフタレート、ジイソブチルフタレート、ジヘプチルフタレート、ジオクチルフタレート、ジシクロヘキシルフタレート、ジトリデシルフタレート、ブチルベンジルフタレート、ジイソデシルフタレート、ジアリルフタレート、オクチルカプリールフタレート等のフタル酸エステル類；トリエチレングリコールジアセテート、テトラエチレングリコールジアセテート、ジメチルグリコースフタレート、エチルフタリールエチルグリコレート、メチルフタリールエチルグリコレート、ブチルフタリールブチルグリコレート、トリエチレングリコールジカブリル酸エステル等のグリコールエステル類；トリクレジルホスフェート、トリフェニルホスフェート等のリン酸エステル類；ｐ−トルエンスルホンアミド、ベンゼンスルホンアミド、Ｎ−ｎ−ブチルアセトアミド等のアミド類；ジイソブチルアジペート、ジオクチルアジペート、ジメチルセバケート、ジブチルセバケート、ジオクチルセバケート、ジオクチルアゼレート、ジブチルマレート等の脂肪族二塩基酸エステル類；クエン酸トリエチル、クエン酸トリブチル、グリセリントリアセチルエステル、ラウリン酸ブチル、４，５−ジエポキシシクロヘキサン−１，２−ジカルボン酸ジオクチル等、ポリエチレングリコール、ポリプロピレングリコール等のグリコール類が挙げられる。
【０１７７】
可塑剤の添加量は、感光性樹脂組成物の総量（溶媒を除く）の０．１〜５０質量％の範囲にあることが好ましく、より好ましくは０．５〜４０質量％の範囲、特に好ましくは１〜３０質量％の範囲である。
【０１７８】
変色剤は、感光性転写シートとして用いる場合に、露光後の感光性樹脂組成物層に可視像を与える（焼きだし機能）ために添加される。変色剤としては、例えば、トリス（ｐ−ジメチルアミノフェニル）メタン（ロイコクリスタルバイオレツト）、トリス（ｐ−ジエチルアミノフェニル）メタン、トリス（ｐ−ジメチルアミノ−ｏ−メチルフェニル）メタン、トリス（ｐ−ジエチルアミノ−ｏ−メチルフェニル）メタン、ビス（ｐ−ジブチルアミノフェニル）−〔ｐ−（２−シアノエチル）メチルアミノフェニル〕メタン、ビス（ｐ−ジメチルアミノフェニル）−２−キノリルメタン、トリス（ｐ−ジプロピルアミノフェニル）メタン等のアミノトリアリールメタン類；３，６−ビス（ジメチルアミノ）−９−フェニルキサンチン、３−アミノ−６−ジメチルアミノ−２−メチル−９−（ｏ−クロロフェニル）キサンチン等のアミノキサンチン類；３，６−ビス（ジエチルアミノ）−９−（ｏ−エトキシカルボニルフェニル）チオキサンテン、３，６−ビス（ジメチルアミノ）チオキサンテン等のアミノチオキサンテン類；３，６−ビス（ジエチルアミノ）−９，１０−ジヒドロ−９−フェニルアクリジン、３，６−ビス（ベンジルアミノ）−９，１０−ジヒドロ−９−メチルアクリジン等のアミノ−９，１０−ジヒドロアクリジン類；３，７−ビス（ジエチルアミノ）フェノキサジン等のアミノフェノキサジン類；３，７−ビス（エチルアミノ）フェノチアゾン等のアミノフェノチアジン類；３，７−ビス（ジエチルアミノ）−５−ヘキシル−５，１０−ジヒドロフェナジン等のアミノジヒドロフェナジン類；ビス（ｐ−ジメチルアミノフェニル）アニリノメタン等のアミノフェニルメタン類；４−アミノ−４’−ジメチルアミノジフェニルアミン、４−アミノ−α、β−ジシアノヒドロケイ皮酸メチルエステル等のアミノヒドロケイ皮酸類；１−（２−ナフチル）−２−フェニルヒドラジン等のヒドラジン類；１，４−ビス（エチルアミノ）−２，３−ジヒドロアントラキノン類のアミノ−２，３−ジヒドロアントラキノン類；Ｎ，Ｎ−ジエチル−ｐ−フェネチルアニリン等のフェネチルアニリン類；１０−アセチル−３，７−ビス（ジメチルアミノ）フェノチアジン等の塩基性ＮＨを含むロイコ色素のアシル誘導体；トリス（４−ジエチルアミノ−ｏ−トリル）エトキシカルボニルメンタン等の酸化しうる水素をもっていないが、発色化合物に酸化しうるロイコ様化合物；ロイコインジゴイド色素；米国特許３，０４２，５１５号及び同第３，０４２，５１７号に記載されているような発色形に酸化しうるような有機アミン類（例、４，４’−エチレンジアミン、ジフェニルアミン、Ｎ，Ｎ−ジメチルアニリン、４，４’−メチレンジアミントリフェニルアミン、Ｎ−ビニルカルバゾール）を挙げることができる。特に好ましいものはロイコクリスタルバイオレットである。
【０１７９】
更にこれらのロイコ体を発色させるためなどの目的でハロゲン化合物と組み合わせることが知られている。ハロゲン化合物の例としてはハロゲン化炭化水素（例えば四臭化炭素、ヨードホルム、臭化エチレン、臭化メチレン、臭化アミル、臭化イソアミル、ヨウ化アミル、臭化イソブチレン、ヨウ化ブチル、臭化ジフェニルメチル、ヘキサクロロエタン、１，２−ジブロモエタン、１，１，２，２−テトラブロモエタン、１，２−ジブロモ−１，１，２−トリクロロエタン、１，２，３−トリブロモプロパン、１−ブロモ−４−クロロブタン、１，２，３，４−テトラブロモブタン、テトラクロロシクロプロペン、ヘキサクロロシクロペンタジエン、ジブロモシキロヘキサン、１，１，１−トリクロロ−２，２−ビス（ｐ−クロロフェニル）エタンなど）；ハロゲン化アルコール化合物（例えば、２，２，２−トリクロロエタノール、トリブロモエタノール、１，３−ジクロロ−２−プロパノール、１，１，１−トリクロロ−２−プロパノール、ジ（ヨードヘキサメチレン）アミノイソプロパノール、トリブロモ−ｔｅｒｔ−ブチルアルコール、２，２，３−トリクロロブタン−１，４−ジオールなど）；ハロゲン化カルボニル化合物（例えば１，１−ジクロロアセトン、１，３−ジクロロアセトン、ヘキサクロロアセトン、ヘキサブロモアセトン、１，１，３，３−テトラクロロアセトン、１，１，１−トリクロロアセトン、３，４−ジブロモ−２−ブタノン、１，４−ジクロロ−２−ブタノン−ジブロモシクロヘキサノンど）；ハロゲン化エーテル化合物（例えば２−ブロモエチルメチルエーテル、２−ブロモエチルエチルエーテル、ジ（２−ブロモエチル）エーテル、１，２−ジクロロエチルエチルエーテルなど）；ハロゲン化エステル化合物（例えば酢酸ブロモエチル、トリクロロ酢酸エチル、トリクロロ酢酸トリクロロエチル、２，３−ジブロモプロピルアクリレートのホモポリマー及び共重合体、ジブロモプロピオン酸トリクロロエチル、α，β−ジクロロアクリル酸エチルなど）；ハロゲン化アミド化合物（例えばクロロアセトアミド、ブロモアセトアミド、ジクロロアセトアミド、トリクロロアセトアミド、トリブロモアセトアミド、トリクロロエチルトリクロロアセトアミド、２−ブロモイソプロピオンアミド、２，２，２−トリクロロプロピオンアミド、Ｎ−クロロスクシンイミド、Ｎ−ブロモスクシンイミドなど）；
【０１８０】
硫黄やリンを有する化合物（例えばトリブロモメチルフェニルスルホン、ｐ−ニトロフェニルトリブロモメチルスルホン、ｐ−クロルフェニルトリブロモメチルスルホン、トリス（２，３−ジブロモプロピル）ホスフェートなど）、２，４−ビス（トリクロロメチル）６−フェニルトリアゾールなどが挙げられる。有機ハロゲン化合物のうちでは同一炭素原子に結合した二個以上のハロゲン原子を持つハロゲン化物が好ましく、特に好ましくは一個の炭素原子に三個のハロゲン原子を持つハロゲン化物である。有機ハロゲン化合物は単独で使用してもよく、二種以上併用してもよい。これらのうち特に好ましい有機ハロゲン化合物は、トリブロモメチルフェニルスルホン、２，４−ビス（トリクロロメチル）６−フェニルトリアゾールである。
【０１８１】
変色剤の添加量は、感光性樹脂組成物の総量（溶媒を除く）の０．０１〜２０質量％の範囲が好ましく、より好ましくは、０．０５〜１０質量％の範囲であり、特に好ましくは０．１〜５質量％の範囲である。またハロゲン化合物の量は、感光性樹脂組成物の総量（溶媒を除く）の０．００１〜５質量％の範囲が一般的で、０．００５〜１質量％が好ましい。
【０１８２】
［染料］
本発明において、感光性樹脂組成物には、取り扱い性の向上のために組成物を着色させたり、保存安定性を付与する目的に染料を用いることができる。好適な染料の例としては、ブリリアントグリーン（例えばその硫酸塩）、エオシン、エチルバイオレット、エリスロシンＢ、メチルグリーン、クリスタルバイオレット、ベイシックフクシン、フェノールフタレイン、１，３−ジフェニルトリアジン、アリザリンレッドＳ、チモールフタレイン、メチルバイオレット２Ｂ、キナルジンレッド、ローズベンガル、メタニル−イエロー、チモールスルホフタレイン、キシレノールブルー、メチルオレンジ、オレンジＩＶ、ジフェニルチロカルバゾン、２，７−ジクロロフルオレセイン、パラメチルレッド、コンゴーレッド、ベンゾプルプリン４Ｂ、α−ナフチル−レッド、ナイルブルーＡ、フェナセタリン、メチルバイオレット、マラカイトグリーン（例えばそのシュウ酸塩）、パラフクシン、オイルブルー＃６０３（オリエント化学工業（株）製）、ローダミンＢ、及びローダミン６Ｇ、ビクトリアピュアブルーＢＯＨなどを挙げることができる。特に好ましい染料は、マラカイトグリーンシュウ酸塩である。
【０１８３】
染料の好ましい添加量は、感光性樹脂組成物の総量（溶媒を除く）の０．００１〜１０質量％の範囲である。より好ましくは０．０１〜５質量％の範囲、特に好ましくは０．１〜２質量％の範囲である。
【０１８４】
［密着促進剤］
本発明の感光性樹脂組成物では、感光性転写シートとして用いる場合などにプリント配線板製造用基板への密着性を向上させるため、感光性樹脂組成物に公知のいわゆる密着促進剤を添加することができる。密着促進剤としては、特開平５−１１４３９号公報、特開平５−３４１５３２号公報、及び特開平６−４３６３８号公報の各号明細書に記載の密着促進剤が好適に使用できる。具体的には、ベンズイミダゾール、ベンズオキサゾール、ベンズチアゾール、２−メルカプトベンズイミダゾール、２−メルカプトベンズオキサノール、２−メルカプトベンズチアゾール、３−モルホリノメチル−１−フェニル−トリアゾール−２−チオン、３−モルホリノメチル−５−フェニル−オキサジアゾール−２−チオン、５−アミノ−３−モルホリノメチル−チアジアゾール−２−チオン、及び２−メルカプト−５−メチルチオ−チアジアゾール、トリアゾール、テトラゾールなどを挙げることができる。
【０１８５】
密着促進剤の好ましい添加量は、感光性樹脂組成物の総量（溶媒を除く）の０．００１質量％〜２０質量％の範囲にある。より好ましくは０．０１〜１０質量％の範囲であり、特に好ましくは０．１質量％〜５質量％の範囲である。
【０１８６】
また、本発明の感光性樹脂組成物は、例えば、Ｊ．コーサー著「ライトセンシテイブシステムズ」第５章に記載されているような有機硫黄化合物、過酸化物、レドックス系化合物、アゾ並びにジアゾ化合物、光環元性色素、及び有機ハロゲン化合物などを含んでいても良い。有機硫黄化合物の例としては、ジ−ｎ−ブチルジサルファイド、ジベンジルジサルファイド、２−メルカプトベンズチアゾール、２−メルカプトベンズオキサゾール、チオフェノール、エチルトリクロロメタンスルフェネート、２−メルカプトベンズイミダゾールを挙げることができる。過酸化物の例としては、ジ−ｔ−ブチルパーオキサイド、過酸化ベンゾイル、メチルエチルケトンパーオキサイドを挙げることができる。レドックス化合物は、過酸化物と還元剤の組み合わせからなるものであり、第一鉄イオンと過硫酸イオン、第二鉄イオンと過酸化物などを挙げることができる。アゾ及びジアゾ化合物としては、α，α’−アゾビスイリブチロニトリル、２−アゾビス−２−メチルブチロニトリル、ｐ−アミノジフェニルアミンのジアゾニウム類を挙げることができる。光還元性色素としては、ローズベンガル、エリスロシン、エオシン、アクリフラビン、リポフラビン、チオニンを挙げることができる。
【０１８７】
本発明の感光性樹脂組成物では、感光性転写シートを製造する場合に発生する面状ムラ等を改善させるために、公知の界面活性剤を添加することもできる。界面活性剤の例として、アニオン系およびカチオン系界面活性剤やノニオン系界面活性剤、フッ素含有界面活性剤から密着性の観点から適宜選択する。添加量は、感光性樹脂組成物の総量（溶媒を除く）の０．００１〜１０質量％が好ましく、０．００１質量％未満では面状改良の効果が得られなく、１０質量％を超えると密着性が悪化する問題がある。フッ素系の界面活性剤として炭素鎖３〜２０でフッ素原子を４０質量％以上含み、且つ非結合末端から数えて少なくとも３個の炭素原子に結合した水素原子がフッ素置換されているフルオロ脂肪族基を有するアクリレートまたはメタクリレートを共重合成分として有する高分子界面活性剤が好ましい。
【０１８８】
本発明の感光性樹脂組成物は、前記各成分を、これらを溶解する溶媒、例えば、メタノール、エタノール、ｎ−プロパノール、イソプロパノール、ｎ−ブタノール、ｓｅｃ−ブタノール、及びｎ−ヘキサノール等のアルコール類；アセトン、メチルエチルケトン、メチルイソブチルケトン、シクロヘキサノン、及びジイソブチルケトンなどのケトン類；酢酸エチル、酢酸ブチル、酢酸−ｎ−アミル、硫酸メチル、プロピオン酸エチル、フタル酸ジメチル、安息香酸エチル、及びメトキシプロピルアセテートなどのエステル類；トルエン、キシレン、ベンゼン、エチルベンゼンなどの芳香族炭化水素類；四塩化炭素、トリクロロエチレン、クロロホルム、１，１，１−トリクロロエタン、塩化メチレン、及びモノクロロベンゼンなどのハロゲン化炭化水素類；テトラヒドロフラン、ジエチルエーテル、エチレングリコールモノメチルエーテル、エチレングリコールモノエチルエーテル、及び１−メトキシ−２−プロパノールなどのエーテル類；ジメチルホルムアミド、ジメチルアセトアミド、ジメチルスルホオキサイド等に溶解、混合させることにより、均一な溶液とすることができる。
【０１８９】
［感光性転写シートおよび感光性積層体の基本構成］
本発明の感光性転写シートの一例として、まず感光性樹脂組成物層を１層有する場合の断面図を図１に示す。感光性転写シート１０は、支持体１１、感光性樹脂組成物層１２、及び保護フイルム１５がこの順で積層されてなる。感光性樹脂組成物層１２は、バインダー、式（Ｉ）で表される重合性化合物、及び光重合開始剤を含む組成物からなる。感光性樹脂組成物層１２の厚さは、５μｍ以上３５μｍ未満であることが好ましく、より好ましくは１０〜３０μｍの範囲であり、さらに好ましくは１０〜２５μｍの範囲である。
更に本発明の感光性転写シートは、これらの層構成に限定されるものではなく、ここに示した以外の層を有していてもよい。例えば、支持体１１と感光性樹脂組成物層１２との間に熱可塑性樹脂層（クッション層）を設けたり、感光性樹脂組成物層１２と熱可塑性樹脂層（クッション層）との間にバリアー層を設けてもよい。       
【０１９０】
また本発明の感光性転写シートの一例として感光性樹脂組成物層が２層有する場合の断面図を図２〜５に示す。
【０１９１】
図２において、感光性転写シート２０は、支持体２１、第一感光層２２、第二感光層２４がこの順で積層されている。第一感光層２２及び第二感光層２４はそれぞれ、ポリマー、重合性モノマー、及び光重合開始剤を含む感光性樹脂組成物からなり、光の照射により硬化する。本発明の感光性転写シートは、第二感光層２４が第一感光層２２よりも相対的に感度が高い点および、第一感光層２２もしくは第二感光層２４のうちの少なくとも一方は、重合性モノマー成分が前記一般式（Ｉ）で表される化合物を含む感光樹脂組成物からなる点に主な特徴がある。ここで、感度が高いとは、第二感光層２４の硬化が、第一感光層２２よりも少ない光の照射量で始まることを意味する。
図３は第一感光層２２、第二感光層２４の間に更にバリアー層２３を有する感光性転写シートを表す。また図４、図５はそれぞれ図２、図３の感光性転写シートに更に保護フイルム２５を有する感光性転写シートである。
【０１９２】
更に本発明の感光性転写シートはこれらの層構成に限定されるものではなく、ここに示した層以外の層を有しても良い。例えば支持体２１と第一感光層２２の間や保護フイルム１５と第二感光層２４の間にベースや基板との剥離性や密着力を調整する層やバリアー層を設けたり、第一感光層２２、第二感光層２４の間や第一感光層２２とバリアー層２３、第二感光層２４とバリアー層２３の間に各層間の密着力を調整する層や層間の物質の移行を防止する層などを設けても良い。
【０１９３】
次に本発明の感光性転写シートが、感光性樹脂組成物層を２層有する場合における光の照射量と感光層の硬化量との関係を、図６を参照しながら説明する。図６は例えば図２に示した感光性転写シート、あるいは図４に示した感光性転写シートから保護フイルムを剥離した感光性転写シートを基板上に転写した場合の例である。本発明の感光性転写シートを基板上に積層した積層体に対して、基板とは反対の側から、即ち支持体を有している場合には支持体を通して、あるいは必要に応じて支持体を剥離して感光層に光を照射したときの、光の照射量とこの露光及び現像処理により得られる硬化層の厚さとの関係を示すグラフ（感度曲線）である。図６において、横軸は、光の照射量を表し、縦軸は、光の照射により硬化させ、現像処理を行った後の硬化した感光層の厚さを表す。縦軸のＤは第二感光層の厚さを、Ｅは第一感光層の厚さと第二感光層の厚さとを足した感光層全体の厚さを表す。
【０１９４】
バリアー層は樹脂を含有することが好ましく、水もしくは炭素原子数１〜４の低級アルコールに対して親和性を示す樹脂を主成分として含むのが好ましい。親和性とは、前記溶媒に対して乳化、分散、膨潤、一部溶解、濡れ性を有することをあらわす。またバリアー層は、水もしくは炭素原子数１〜４の低級アルコールに対して可溶性の樹脂を主成分として含むのが好ましい。
【０１９５】
上記のバリアー層の製造には、感光層と同様なバインダーを用いても良いが、これらとは異なるバインダーからなる層であることが好ましい。この様なポリマーとしては、例えば各種のアルコール可溶性、水溶性ポリマー、アルコール分散性、水分散性、乳化性あるいはアルカリ可溶性ポリマーが使用でき、例えばポリビニルアルコール（変性ポリビニルアルコール類も含む）、ポリビニルピロリドン、水溶性ポリアミド、ゼラチン、セルロース等及びこれらの誘導体などが挙げられる。これらのポリマーは単独で使用してもよいし、二種以上を併用しても良い。更に水溶性、アルカリ水可溶性を損なわない範囲でアクリル系ポリマー、アミド系ポリマー、エステル系ポリマーなどの各種ポリマーを添加してもよい。バリアー層には、特許２７９４２４２号に記載の熱可塑性樹脂や中間層に使用されている化合物も使用可能である。
【０１９６】
図６に示すように、本発明の感光性転写シートでは、支持体側から照射した光は、支持体を有する場合は支持体、第一感光層、そして第二感光層の順に進むにもかかわらず、第一感光層よりも先に少ない光量で第二感光層の硬化が始まる。
第二感光層の全体が硬化した後、光量を多くしていくと、第一感光層の硬化が始まり、さらに光量を多くすると、第一感光層の全体が硬化する。
第一感光層の硬化が始まるまでに必要な光量Ｃは、第二感光層を硬化させるために必要な光量Ａと同量であってもよいが、光量Ａよりも大きい方が好ましい。
【０１９７】
更に図３、又は図５に示した感光性転写シートの様に第一感光層と第二感光層の間に更にバリアー層を有する場合でも、図６と同様な光の照射量と硬化層の厚さの関係が得られる。但しこの場合の膜厚Ｅは第一感光層の厚さと第二感光層の厚さに更にバリアー層の厚さを足した感光層全体の厚さを表す。
【０１９８】
この様に本発明の感光性転写シートが、感光性樹脂組成物層を２層有する場合は、その露光量に応じて露光及び現像処理により得られる硬化層の厚さを変化させることが可能であり、露光量のパターンを必要に応じて変更することにより、基板に最も近い感光層のみを硬化させる部分から、順次厚みを変えて全て感光層を硬化させる部分までを作り分けることが可能である。この為に画像の内部で厚みが異なる３次元造形や、所望の部分のみの膜の強度を上げる、所望の部分のみの画像濃度を上げる等の特性を付与した画像などを１種の転写シートで形成することができる。
その為に例えばプリント配線板の製造、特にスルーホールやビアホールを有するプリント配線板の製造に用いると、配線パターン形成領域には相対的に厚さの薄い高解像の硬化層を形成し、スルーホール又はビアホールには相対的に厚さの厚く高強度の硬化層を形成することができる。その為に本発明の感光性転写シートを用いれば、テンティング法として利用できる充分なテント膜強度を有し、かつ高解像度が必要な部分では充分な解像度のパターンを得る事ができる。
【０１９９】
上記のような感度曲線を有する感光性転写シートは、各感光性樹脂組成物層の感度を支持体に近い第一感光層から、支持体から離れた第二感光層に向かうに従って順に相対的に高くすることで実現できる。この感度を相対的に高くする方法は公知の高感度化技術を全て用いることができるが、例えば高感度の開始剤を用いるほか、第二感光層に増感剤を添加する、第二感光層中の光重合開始剤及び／又は増感剤の含有量を第一感光層よりを多くする、あるいは第二感光層中の重合性モノマーの含有率を第一感光層より多くするなどの手法によっても得ることができる。
【０２００】
また本発明の感光性転写シートが特に感光層を２層有し、支持体に近い側の感光性樹脂組成物層（第一感光層）の感度に比べて、支持体から離れた側の感光性樹脂組成物層（第二感光層）の感度が相対的に高いことを特徴とする感光性転写シートを用いて、プリント配線板を作成する場合には第二感光層の硬化が始まる光量Ｓは、０．０５〜１０ｍＪ／ｃｍ2の範囲内（特に０．１〜５ｍＪ／ｃｍ2の範囲内）にあることが好ましい。また第二感光層を硬化させるために必要な光量Ａは、２０ｍＪ／ｃｍ2以下（特に、２〜１５ｍＪ／ｃｍ2の範囲内）であることが好ましい。第二感光層を硬化させるために必要な光量Ａと第一感光層を硬化させるために必要な光量Ｂとの比Ａ／Ｂは、０．０１〜０．５（特に０．０２〜０．３）の範囲にあることが好ましい。また第二感光層を硬化させるために必要な光量Ａと第一感光層の硬化が始まるまで必要な光量Ｃとの比Ｃ／Ａが１〜１０の範囲内（特に２〜８の範囲内）であることが好ましい。またこの光量Ｃは２００ｍＪ／ｃｍ2以下（特に２〜１００ｍＪ／ｃｍ2の範囲内）であることが好ましい。
【０２０１】
［感光性転写シートの製造］
本発明の感光性転写シートは、例えば感光性樹脂組成物層が１層の場合、前記感光性樹脂組成物の溶液を調製し、これを支持体の上に公知の方法により塗布し、乾燥することにより製造することができる。感光性樹脂組成物溶液の塗布方法としては、特に限定されず、例えば、スプレー法、ロールコート法、回転塗布法、スリットコート法、エクストルージョンコート法、カーテンコート法、ダイコート法、ワイヤーバーコート法、及びナイフコート法等の各種の方法を採用することができる。乾燥の条件としては、各成分、溶媒の種類、使用割合等によっても異なるが、通常６０〜１１０℃の温度で３０秒間〜１５分間程度である。
【０２０２】
また、例えば感光性樹脂組成物層が２層の場合、例えば次のようにして製造することができる。
まず、前記の各種材料を、溶剤に溶解または分散させて、第一感光層形成用の第一感光性樹脂組成物溶液と第二感光層形成用の第二感光性樹脂組成物溶液をそれぞれ調製する。またバリアー層を有する場合にはバリアー層形成用の溶液を調製する。
バリアー層形成用のポリマー溶液の溶剤には、感光性樹脂組成物層と同様の塗布溶媒を用いても良いが、これらとは異なり水、あるいは水と有機溶剤との混合溶剤を用いることができる。有機溶剤には、メタノール、エタノール、ｎ−プロパノール、イソプロパノール、ｎ−ブタノール、ｓｅｃ−ブタノール、ｎ−ヘキサノール等のアルコール類を用いることができる。
【０２０３】
次に、第一感光性樹脂組成物溶液を支持体の上に塗布し、乾燥することにより第一感光層を形成する。バリアー層を有する場合にはバリアー層形成用の塗布液を第一感光層の上に塗布、乾燥する。その上に第二感光性樹脂組成物溶液を塗布し、乾燥することにより、第二感光層を形成する。感光性樹脂組成物溶液の塗布方法としては、特に限定されず、例えば、スプレー法、ロールコート法、回転塗布法、スリットコート法、エクストルージョンコート法、カーテンコート法、ダイコート法、ワイヤーバーコート法、及びナイフコート法等の各種の方法を採用することができる。乾燥の条件としては、各成分、溶媒の種類、使用割合等によっても異なるが、通常６０〜１１０℃の温度で３０秒間〜１５分間程度である。
また感光層が２層よりも多い場合でも、同様の操作を繰り返すことによって製造することができる。
【０２０４】
［支持体及び保護フイルム］
支持体は、感光性樹脂組成物層を剥離可能であること、かつ光の透過性が良好であること、また表面の平滑性が良好であることが望ましい。支持体の例としては、ポリエチレンテレフタレート、ポリエチレンナフタレート、ポリプロピレン、ポリエチレン、三酢酸セルロース、二酢酸セルロース、ポリ（メタ）アクリル酸アルキルエステル、ポリ（メタ）アクリル酸エステル共重合体、ポリ塩化ビニル、ポリビニルアルコール、ポリカーボネート、ポリスチレン、セロファン、ポリ塩化ビニリデン共重合体、ポリアミド、ポリイミド、塩化ビニル・酢酸ビニル共重合体、ポリテトラフロロエチレン、ポリトリフロロエチレン、セルロース系フイルム、ナイロンフイルム等の各種のプラスチックフイルムを挙げることができる。更にこれらの二種以上からなる複合材料も使用することができる。上記の中でポリエチレンテレフタレートが特に好ましい。支持体の厚さは、５〜１５０μｍが一般的であり、１０〜１００μｍが好ましい。
【０２０５】
本発明の感光性転写シートでは、支持体上の感光性樹脂組成物層の上に、更に保護フイルム層を設けることができる。保護フイルムの例としては、前記支持体に使用されるプラスチックフイルム、及び紙、または紙にポリエチレンフイルム、ポリプロピレンフイルムなどのプラスチックフイルムをラミネートしたものなどを挙げることができる。特に、ポリエチレンフイルム及びポリプロピレンフイルムが好ましい。保護フイルムの厚さは、５〜１００μｍの範囲が一般的であり、１０〜５０μｍの範囲が好ましい。その際、感光性樹脂組成物層と支持体の接着力Ａと感光性樹脂組成物層と保護フイルムの接着力ＢとがＡ＞Ｂの関係になるようにすることが好ましい。支持体／保護フイルムの組み合わせの例としては、ポリエチレンテレフタレート／ポリプロピレン、ポリエチレンテレフタレート／ポリエチレン、ポリ塩化ビニル／セロファン、ポリイミド／ポリプロピレンなどを挙げることができる。上記のように支持体と保護フイルムを相互に異種のものから選ぶ方法のほかに、支持体及び保護フイルムの少なくとも一方を表面処理することにより、前記のような接着力の関係を満たすことができる。支持体の表面処理は、感光性樹脂組成物層との接着力を高めるために施されるのが一般的であり、例えば、下塗層の塗設、コロナ放電処理、火炎処理、紫外線照射処理、高周波照射処理、グロー放電照射処理、活性プラズマ照射処理、レーザ光線照射処理などを挙げることができる。また、例えば、長尺のドライフイルムフォトレジストを製造し、これをロール状にして保存、輸送する場合には、支持体と保護フイルムとの静摩擦係数も重要である。この静摩擦係数は、０．３〜１．４の範囲にあることが好ましく、特に０．５〜１．２の範囲が好ましい。０．３未満では滑り過ぎるため、ロール状にした時巻ズレが発生することがある。また１．４を超えた場合、良好なロール状に巻くことが困難となることがある。
また上記にも記載したように感光性転写シートは例えば円筒状の巻芯に巻き取って保管される。なおこの際には支持体が一番外側になるように巻き取られることが好ましい。また保管の際の端面の保護、エッジフュージョンを防止する観点から端面にはセパレーター（特に防湿性のもの）を設置することが好ましく、また梱包も透湿性の低い素材を用いる事が好ましい。
【０２０６】
また、保護フイルムを表面処理しても良い。表面処理は、保護フイルムと感光性樹脂組成物層との接着性を調整するために行なわれる。例えば、保護フイルムの表面に、ポリオルガノシロキサン、弗素化ポリオレフィン、ポリフルオロエチレン、及びポリビニルアルコール等のポリマーからなる下塗層を設ける。下塗層の形成は、上記ポリマーの塗布液を保護フイルムの表面に塗布した後、３０〜１５０℃（特に５０〜１２０℃）で１〜３０分間乾燥することにより一般に行なわれる。
また感光性樹脂組成物層、支持体、保護フイルムの他にクッション層、剥離層、接着層、光吸収層、ガスバリヤ層、表面保護層などの層を有してもよい。また膜物性や感度が異なる２種以上の感光性樹脂層を設けてもよい。
【０２０７】
［プリント配線板の製造方法］
本発明の感光性転写シート（感光性樹脂組成物層が１層の場合）を用いたプリント配線板の製造方法の例を、金属めっきスルーホールを有するプリント配線板の製造を例にとり、添付図面の図７を参照しながら説明する。
【０２０８】
図７（Ａ）に示すようなスルーホール３２を有し、表面が金属めっき３３されたプリント配線板形成用基板３１を用意する。プリント配線板形成用基板３１には、銅張積層板やガラスエポキシなどの公知の材料が用いられる。
【０２０９】
次に、図７（Ｂ）に示すように、プリント配線板形成用基板３１の表面に本発明の感光性転写シート１０の感光性樹脂組成物層１２を、圧着ローラ４１を用いて圧着して、プリント配線板形成用基板３１、感光性樹脂組成物層１２、そして支持体１１がこの順で積層された積層体を得る（積層工程）。圧着ローラ４１には、メタルローラ及びゴムローラなどの公知のものを使用することができる。圧着の際には、プリント配線板形成用基板３１及び圧着ローラ４１をそれぞれ加熱することが好ましい。プリント配線板形成用基板３１の加熱温度は、５０〜１００℃の温度とすることが好ましい。圧着ローラ４１の加熱温度は、６０〜１２０℃の温度とすることが好ましい。圧着ロールのロール圧は２〜５ｋｇ／ｃｍ2の範囲にあることが好ましい。圧着速度は、１〜３ｍ／分の速度とすることが好ましい。またプリント配線板形成用基板３１を予備加熱しておいてもよい。
【０２１０】
次に、図７（Ｃ）に示すように、積層体の支持体が光透過性の場合には支持体１１側の面から光（活性エネルギー）をパターン状に照射して、感光性樹脂組成物層１２を硬化させて、配線パターン形成用の硬化樹脂組成物領域１６と、スルーホールの金属めっき保護用の硬化樹脂組成物領域１７とからなる硬化物パターン１７を形成する（露光工程）。光をパターン状に照射する方法としては、フォトマスクを介して紫外線光を全面に照射する方法、もしくは紫外〜可視光領域の波長のレーザ走査露光装置でパターン信号に従って照射する方法を利用して行なうことが好ましい。特に、後者のレーザ走査露光装置を用いる方法は、高価なマスクを使用せずにパターン形成が可能なので、マスクに起因する工程上の問題が無くなることから、少量多品種の製造などに適している。また必要に応じて（例えば支持体の光透過性が不十分な場合など）この支持体を剥離してから光を照射する方法も利用できる。
【０２１１】
次に、支持体を剥離していない場合には図７（Ｄ）に示すように、積層体から支持体１１を剥がす（支持体剥離工程）。
【０２１２】
次に、図７（Ｅ）に示すように、樹脂組成物層１２に適当な現像液を接触させて、プリント配線板形成用基板上の樹脂組成物層の未硬化領域を溶解除去して基板表面の金属めっき３３を露出させる（現像工程）、パネルの配線パターンを形成する部分およびスルーホール部を被覆するように（テント状）エッチングレジストが形成される。現像液としては弱アルカリ水溶液が好ましい。この弱アルカリ水溶液の塩基成分としては、水酸化リチウム、水酸化ナトリウム、水酸化カリウム、炭酸リチウム、炭酸ナトリウム、炭酸カリウム、炭酸水素リチウム、炭酸水素ナトリウム、炭酸水素カリウム、リン酸ナトリウム、リン酸カリウム、ピロリン酸ナトリウム、ピロリン酸カリウムなどが挙げられる。また現像に用いる弱アルカリ水溶液のｐＨは約８〜１２、特に約９〜１１とすることが好ましい。具体的には０．１〜５質量％の炭酸ナトリウム水溶液、炭酸カリウム水溶液などを用いることができる。また現像液の温度は感光性樹脂層の現像性に合わせて調整できるが、一般に約２５℃〜４０℃が好ましい。また該現像液には界面活性剤、消泡剤、有機塩基（例えばエチレンジアミン、エタノールアミン等）や現像を促進させる為の少量の有機溶剤を併用してもよい。
また現像後に必要に応じて後加熱処理や後露光処理によって、硬化部の硬化反応を更に促進させる処理を行ってもよい。
【０２１３】
次に、図７（Ｆ）に示すように、露出した金属めっき３３をエッチング液で溶解する（エッチング工程）。スルーホール３２の開口部は硬化樹脂組成物（テント膜）１７で覆われているので、エッチング液がスルーホール内に入り込んでスルーホール内の金属めっきを腐食することなく、スルーホールの金属めっきは所定の形状で残ることになる。このエッチングにより、プリント配線板の配線パターン３４が形成される。金属層２３が銅で形成されている場合、エッチング液としては塩化第二銅溶液、塩化第二鉄溶液、アルカリエッチング溶液、過酸化水素系エッチング液などを用いることが出来る。これらの中でも特に塩化第二鉄溶液がエッチングファクターの点から好ましい。
【０２１４】
そして最後に、図７（Ｇ）に示すように、硬化樹脂パターンに強アルカリ水溶液を接触させて、硬化物パターンを細かく砕いて剥離片１８とし、プリント配線板形成用基板３１から除去する（硬化物除去工程）。強アルカリ水溶液の塩基成分としては水酸化ナトリウム、水酸化カリウムなどが挙げられる。また用いる強アルカリ水溶液のｐＨは約１２〜１４、特に約１３〜１４とすることが好ましい。具体的には１〜１０質量％の水酸化ナトリウム水溶液、水酸化カリウム水溶液などを用いることができる。
【０２１５】
またプリント配線板は多層構成のプリント配線板でもよい。また本発明の感光性転写シートは上記のエッチングプロセスのみでなく、メッキプロセスに使用しても構わない。
【０２１６】
次に、本発明の感光性転写シート（感光性樹脂組成物層が２層の場合）を用いたプリント配線板の製造方法の例を、金属めっきスルーホールを有するプリント配線板の製造を例にとり、添付図面の図８を参照しながら説明する。なお図８は図３に示した感光性転写シート、あるいは図５に示した感光性転写シートを用いる場合を示しているが、図２または図４に示した感光性転写シートを用いる場合でも、バリアー層２３を含まないこと以外は類似である。
【０２１７】
図８（Ａ）に示すように、スルーホール３２を有し、表面が金属めっき層３３で覆われたプリント配線板形成用基板３１を用意する。プリント配線板形成用基板３１としては、銅張積層基板及びガラス−エポキシなどの絶縁基材に銅めっき層を形成した基板、又はこれらの基板に層間絶縁膜を積層し、銅めっき層を形成した基板（積層基板）を用いることができる。
【０２１８】
次に、図８（Ｂ）に示すように、本発明の感光性転写シート２０を（保護フイルムを有する場合には、この保護フイルムを剥離して）その第二感光層２４がプリント配線板形成用基板３１の表面に接する様にして圧着ローラ４１を用いて圧着する（積層工程）。これによりプリント配線板形成用基板３１、第二感光層２４、バリアー層２３、第一感光層２２、そして支持体２１がこの順で積層された積層体が得られる。感光性転写シートの積層は、室温（１５〜３０℃）あるいは加熱下（３０〜１８０℃）で行うことができる。特に、６０〜１４０℃の加熱下で行うことが好ましい。圧着ロールのロール圧は２〜５ｋｇ／ｃｍ2の範囲にあることが好ましい。圧着速度は、１〜３ｍ／分の速度とすることが好ましい。またプリント配線板形成用基板３１を予備加熱しておいてもよい。
なお、感光性転写シートを用いる替わりに、感光性転写シート製造用の第二感光性樹脂組成物溶液、バリアー層溶液、第一感光性樹脂組成物溶液とをこの順にプリント配線板形成用基板の表面に直接塗布し、乾燥することによって、プリント配線板形成用基板、第二感光層、バリアー層、そして第一感光層がこの順で積層された積層体を得ることもできる。
【０２１９】
次に、図８（Ｃ）に示すように、積層体の支持体２１側の面から、光を照射して感光層を硬化させる。なおこの際、必要に応じて（例えば支持体の光透過性が不十分な場合など）支持体を剥離してから光照射を行ってもよい。プリント配線板形成用基板３１の配線パターン形成領域には、第二感光層２４を硬化させるために必要な光量の光を所定のパターン状に照射して、配線パターン形成用の硬化層２６の領域を形成する（配線部露光工程）。プリント配線板形成用基板のスルーホール３２の開口部及びその周囲には、第一感光層２２と第二感光層２４とをそれぞれ硬化させるために必要な光量の光を照射して、スルーホールの金属層保護用の硬化層２７の領域を形成する（ホール部露光工程）。配線部露光工程とホール部露光工程とは、それぞれ独立して行なってもよいが、並行して行なう方が好ましい。露光は、フォトマスクを介して光を照射することにより行なうか、レーザ露光装置を用いてレーザ光を照射することにより行なう。特に、後者のレーザ走査露光装置を用いる方法は、高価なマスクを使用せずにパターン形成が可能なので、マスクに起因する工程上の問題が無くなることから、少量多品種の製造などに適している。
【０２２０】
フォトマスクを介して光を照射する場合には、配線パターン形成用の硬化層２６の領域形成用のフォトマスクを介して第二感光層のみを硬化させる光量を照射し、スルーホールの金属層保護用の硬化層２７の領域形成用のフォトマスクを介して第二感光層と第一感光層の両層を硬化させる光量を照射する様に露光を２回行う方法も利用できる。あるいは配線パターン形成用の硬化層２６の領域部に対応する光透過率が低く、スルーホールの金属層保護用の硬化層２７の領域部に対応する光透過率が高くなるように作成されたフォトマスクを用いて一括露光を行うこともできる。一方レーザ露光装置を用いてレーザ光を照射する場合では、それぞれの必要な領域で光照射量を変更しながら走査露光を行うことが好ましい。
露光に使用される光源としては、支持体を介して光照射を行う場合には支持体２１を透過し、かつ用いられる光重合開始剤に対して活性な電磁波、波長が３１０〜７００ｎｍ（好ましくは３５０〜５００ｎｍ）の範囲の紫外から可視光線を発生させる光源が用いられる。例えば、（超）高圧水銀灯、キセノン灯、カーボンアーク灯、ハロゲンランプ、複写用の蛍光管、半導体レーザ等の公知光源を使用することができる。この他に、電子線あるいはＸ線などを用いてもよい。また支持体を剥離してから光照射を行う場合でも同様の光源を用いることができる。
【０２２１】
次に、支持体を剥離していない場合には図８（Ｄ）に示すように、積層体から支持体２１を剥がす（支持体剥離工程）。
次に、図８（Ｅ）に示すように、プリント配線板形成用基板３１上の第一感光層２２、バリアー層２３及び第二感光層２４の未硬化領域を、適当な現像液にて溶解除去して、配線パターン形成用の硬化層２６とスルーホールの金属層保護用の硬化層２７のパターンを形成し、基板表面の金属層３３を露出させる（現像工程）。現像液には、弱アルカリ水溶液が好ましい。この弱アルカリ水溶液の塩基成分としては、水酸化リチウム、水酸化ナトリウム、水酸化カリウム、炭酸リチウム、炭酸ナトリウム、炭酸カリウム、炭酸水素リチウム、炭酸水素ナトリウム、炭酸水素カリウム、リン酸ナトリウム、リン酸カリウム、ピロリン酸ナトリウム、ピロリン酸カリウムなどが挙げられる。また現像に用いる弱アルカリ水溶液のｐＨは約８〜１２、特に約９〜１１とすることが好ましい。具体的には０．１〜５質量％の炭酸ナトリウム水溶液、炭酸カリウム水溶液などを用いることができる。また現像液の温度は感光性樹脂層の現像性に合わせて調整できるが、一般に約２５℃〜４０℃が好ましい。また該現像液には界面活性剤、消泡剤、有機塩基（例えばエチレンジアミン、エタノールアミン等）や現像を促進させる為の少量の有機溶剤を併用してもよい。
【０２２２】
また現像後に必要に応じて後加熱処理や後露光処理によって、硬化部の硬化反応を更に促進させる処理を行ってもよい。
次に、図８（Ｆ）に示すように、基板表面の露出した金属層３３をエッチング液で溶解除去する（エッチング工程）。スルーホール３２の開口部は硬化樹脂組成物（テント膜）２７で覆われているので、エッチング液がスルーホール内に入り込んでスルーホール内の金属めっきを腐食することなく、スルーホールの金属めっきは所定の形状で残ることになる。これよりプリント配線板形成用基板３１に配線パターン３４が形成される。金属層３３が銅で形成されている場合、エッチング液としては塩化第二銅溶液、塩化第二鉄溶液、アルカリエッチング溶液、過酸化水素系エッチング液などを用いることが出来る。これらの中でも特に塩化第二鉄溶液がエッチングファクターの点から好ましい。
【０２２３】
次に、図８（Ｇ）に示すように、強アルカリ水溶液などにて、硬化層２６、２７を剥離片２８として、プリント配線板形成用基板から除去する（硬化物除去工程）。強アルカリ水溶液の塩基成分としては水酸化ナトリウム、水酸化カリウムなどが挙げられる。また用いる強アルカリ水溶液のｐＨは約１２〜１４、特に約１３〜１４とすることが好ましい。具体的には１〜１０質量％の水酸化ナトリウム水溶液、水酸化カリウム水溶液などを用いることができる。
またプリント配線板は多層構成のプリント配線板でもよい。また本発明の感光性転写シートは上記のエッチングプロセスのみでなく、メッキプロセスに使用しても構わない。
めっき法としては、たとえば硫酸銅めっき、ピロリン酸銅めっきなどの銅めっき、ハイスローはんだめっきなどのはんだめっき、ワット浴（硫酸ニッケル−塩化ニッケル）めっき、スルファミン酸ニッケルなどのニッケルめっき、ハード金めっき、ソフト金めっきなどの金めっきなどがある。
【実施例】
【０２２４】
［合成例１］
（１０−（２−ヒドロキシエチル）−アクリドンの合成）
乾燥管を付したフラスコに、Ｎ−Ｈアクリドン５０ｇ、エチレンカーボネート６０ｇ、水酸化カリウム０．５ｇを入れ、ジメチルアセトアミド１００ｍＬを加え、１８０℃に加熱攪拌した。生じたスラリーを氷水にあけ、濾取した。真空オーブンにて乾燥し、標記化合物を得た。収率８９％。
【０２２５】
（アクリドンオリゴマー（２）の合成）
テトラヒドロフラン２００ｍＬに、１０−（２−ヒドロキシエチル）−アクリドン３０ｇ、ジメチルアミノピリジン０．５ｇを溶解し、攪拌下、トリエチルアミン２０ｇを加えた。氷水にて冷却し、内温を５℃以下に保ちながらヘキサンジカルボン酸クロリド２５ｇのＴＨＦ５０ｍＬ溶液を滴下した。滴下終了後、室温にて２時間攪拌することで、油状粗製物としてアクリドンオリゴマー（２）を得た。
得られた油状粗製物をシリカゲルカラムクロマトグラフィー（酢酸エチル／クロロホルム＝９／１）により精製し、油状の化合物として得た。収率５８％。
【０２２６】
【化６５】
2005274923.tif 000067
【０２２７】
［合成例２］
（アクリドンオリゴマー（３３）の合成）
合成例１と同様の方法で、１０−（２−ヒドロキシエチル）−アクリドンと市販の試薬を用い、アクリドンオリゴマー（３３）を合成した。
【０２２８】
【化６６】
2005274923.tif 000068
【０２２９】
［合成例３］
（１０−（２，３−エポキシプロピル）−アクリドンの合成）
乾燥管を付したフラスコに、Ｎ−Ｈアクリドン２５ｇ、エピブロモヒドリン２５ｇ、脱水ＴＨＦ１０ｍＬを加え、氷冷攪拌下、水素化ナトリウム１２ｇを、発泡を確認しつつ少量ずつ加えた。全量加えた後、フラスコを室温に戻し、１２時間激しく攪拌したのち、静置した。
メタノール１０ｍＬを徐々に加えた後、水／クロロホルムをそれぞれ１００ｍＬずつ加え、水層をクロロホルムにより抽出した。得られた有機層を硫酸マグネシウムで乾燥、ろ過、濃縮する事で、該化合物を素結晶として得た。
得られた該化合物をブタノールにより再結晶し、標記化合物を結晶として得た。収率８４％。
【０２３０】
（アクリドンオリゴマー（４８）の合成）
乾燥管を付したフラスコに、１０−（２，３−エポキシプロピル）−アクリドン２５ｇ、コハク酸２２ｇ、ベンジルトリエチルアンモニウムクロリド０．２ｇ、ジメチルアセトアミド２００ｍＬを入れ、８０℃に加熱した。
反応終了を薄層クロマトグラフィーで確認した後、水３００ｍＬを加え、晶析し、吸引ろ過機にて濾取した．得られた結晶をエタノールで再結晶し、アクリドンオリゴマー（４８）を得た。収率４３％。（融点：１６０℃）
【０２３１】
【化６７】
2005274923.tif 000069
【０２３２】
［合成例４］
（アクリドンオリゴマー（１３）の合成）
合成例３と同様の方法で、１０‐（２，３‐エポキシプロピル）−アクリドンと市販の試薬を用い、アクリドンオリゴマー（１３）を合成した。
【０２３３】
【化６８】
2005274923.tif 000070
【０２３４】
［合成例５］
（アクリドンオリゴマー（２４）の合成）
合成例３と同様の方法で、１０‐（２，３‐エポキシプロピル）−アクリドンと市販の試薬を用い、アクリドンオリゴマー（２４）を合成した。
【０２３５】
【化６９】
2005274923.tif 000071
【０２３６】
［合成例６］
（アクリドンオリゴマー（２３）の合成）
合成例３と同様の方法で、１０‐（２，３‐エポキシプロピル）−アクリドンと市販の試薬を用い、アクリドンオリゴマー（２３）を合成した。
【０２３７】
【化７０】
2005274923.tif 000072
【０２３８】
［合成例７］
（４，４’−ジヒドロキシ安息香酸−１，３−プロパンジアミドの合成）
４−ジヒドロキシ安息香酸３１ｇにＴＨＦ３００ｍＬを加え攪拌下、ジメチルアミノピリジン２．５ｇを加えた。強攪拌下、ジシクロヘキシルカルボジイミド４５ｇを加えた後、プロパンジアミン７ｇを滴下した。
薄層クロマトグラフィーにより反応の進行を確認後、生じたＮ，Ｎ−ジシクロヘキシル尿素を濾過により除去し、濾液を濃縮した。得られたスラリーを水３００ｍＬ中に分散することで、４，４’−ジヒドロキシ安息香酸−１，３−プロパンジアミドをアモルファスとして得た。収量７２％。（融点：未測定）
【０２３９】
（アクリドンオリゴマー（５３）の合成）
１０−（２−ヒドロキシエチル）−アクリドン３６ｇとトリエチルアミン１４ｇのジメチルアセトアミド２００ｍＬ溶液を氷冷し、トリメット酸クロリド１３ｇを内温が５℃を上回らないように滴下した。
反応を薄層クロマトグラフィーにより追跡し、反応終了後、クロロホルムと水の１：１混合液４００ｍＬを加え、有機層を分取した。硫酸マグネシウムにより乾燥、濾過により不溶物を除去し、濾液を濃縮した。得られた粘性オイルをイソプロパノールに溶解し、ヘキサンを加えて晶析し、濾取した。収率４３％。（融点：１３２℃）
【０２４０】
【化７１】
2005274923.tif 000073
【０２４１】
［合成例８］
（３，３’，５，５’−テトラヒドロキシ安息香酸−１，３−プロパンジアミドの合成）
３，５−ジヒドロキシ安息香酸３１ｇにＴＨＦ３００ｍＬを加え攪拌下、ジメチルアミノピリジン２．５ｇを加えた。強攪拌下、ジシクロヘキシルカルボジイミド４５ｇを加えた後、プロパンジアミン７ｇを滴下した。
薄層クロマトグラフィーにより反応の進行を確認後、生じたＮ，Ｎ−ジシクロヘキシル尿素を濾化により除去し、濾液を濃縮した。得られたスラリーを水３００ｍＬ中に分散することで、標記化合物をアモルファスとして得た。収量７２％。（融点：未測定）
【０２４２】
（アクリドンオリゴマー（３５）の合成）
合成した３，３’，５，５’−テトラヒドロキシ安息香酸−１，３−プロパンジアミドを用い、合成例３と同様の方法により、合成した。収率（融点：１６８℃）
【０２４３】
【化７２】
2005274923.tif 000074
【０２４４】
［合成例９］
（アクリドン化合物（ｚ）の合成）
乾燥管を付したフラスコに、１０−（２，３−エポキシプロピル）−アクリドン２５ｇ、ドデカン酸１４ｇ、ベンジルトリエチルアンモニウムクロリド０．２ｇ、ジメチルアセトアミド２００ｍＬを入れ、８０℃に加熱した。
反応終了を薄層クロマトグラフィーで確認した後、水３００ｍＬを加え、結晶化した。吸引ろ過して固体を取り出した後、乳鉢により粉砕、アセトニトリルに１２時間分散することでアクリドン化合物（ｚ）を得た。収率８０％。（融点：１３６℃）
【０２４５】
【化７３】
2005274923.tif 000075
【０２４６】
合成した化合物を含め各種アクリドン化合物のデータを、下記第１表（ＵＶデータ、溶解性、溶媒：メタノール）、第２表（ＵＶデータ、溶解性、混合溶媒（質量比）：メチルエチルケトン／酢酸メトキシプロピル＝１／１）および第３表（ＮＭＲデータ）に示す。
【０２４７】
第１表
────────────────────────────────────────
化合物    λｍａｘ（ε：吸光度）    λｍａｘ（ε：吸光度）    溶解性
────────────────────────────────────────
（ｘ）    ３９３ｎｍ（０．９２）    ３７０ｎｍ（０．８１）      Ｄ
（ｙ）    ３９４ｎｍ（０．９７）    ３７１ｎｍ（０．９６）      Ｄ
（ｚ）    ３９０ｎｍ（１．００）    ３７２ｎｍ（０．７５）      Ｃ
（２）    ３９１ｎｍ（１．８６）    ３７３ｎｍ（１．５１）      Ｂ
（２４）    ３９２ｎｍ（１．７５）    ３７４ｎｍ（１．４８）      Ｂ
（３３）    ３９２ｎｍ（１．８０）    ３７３ｎｍ（１．５０）      Ｃ
（２３）    ３９３ｎｍ（１．７９）    ３７３ｎｍ（１．５０）      Ｂ
（３４）    ３９２ｎｍ（１．７９）    ３７４ｎｍ（１．５０）      Ａ
（３６）    ３９４ｎｍ（１．９２）    ３７５ｎｍ（１．６１）      Ａ
（５３）    ３９０ｎｍ（２．９０）    ３７３ｎｍ（２．１５）      Ａ
（３５）    ３９６ｎｍ（２．９４）    ３７８ｎｍ（２．２２）      Ｂ
────────────────────────────────────────
【０２４８】
（註）
溶解性Ａ：１ｇのアクリドン化合物を、メタノール１０ｍＬに分散したところ、完全に溶けた；
溶解性Ｂ：上記と同様に分散したところ、わずかに溶け残りがある；
溶解性Ｃ：上記と同様に分散したところ、溶け残りがある；
溶解性Ｄ：上記と同様に分散したところ、ほとんど溶けない。
【０２４９】
第２表
────────────────────────────────────────
化合物    λｍａｘ（ε：吸光度）    λｍａｘ（ε：吸光度）    溶解性
────────────────────────────────────────
（ｘ）    ３９２ｎｍ（０．９６）    ３７５ｎｍ（０．８６）      Ｄ
（ｙ）    ３９３ｎｍ（１．２０）    ３７６ｎｍ（０．９２）      Ｃ
（ｚ）    ３９０ｎｍ（０．９７）    ３７３ｎｍ（０．７２）      Ｃ
（２）    ３９１ｎｍ（１．９８）    ３７３ｎｍ（１．５１）      Ｂ
（２４）    ３９１ｎｍ（１．８８）    ３７３ｎｍ（１．４６）      Ｂ
（３３）    ３９２ｎｍ（１．９５）    ３７４ｎｍ（１．５１）      Ｂ
（２３）    ３９４ｎｍ（１．９４）    ３７４ｎｍ（１．４９）      Ｂ
（３４）    ３９２ｎｍ（１．９４）    ３７４ｎｍ（１．５０）      Ｂ
（３６）    ３９５ｎｍ（１．９９）    ３７４ｎｍ（１．７０）      Ａ
（５３）    ３９１ｎｍ（２．８９）    ３７４ｎｍ（２．０９）      Ａ
（３５）    ３９６ｎｍ（２．９８）    ３７８ｎｍ（２．３５）      Ｂ
────────────────────────────────────────
【０２５０】
（註）
溶解性Ａ：１ｇのアクリドン化合物を、メチルエチルケトン／酢酸メトキシプロピル混合溶媒（質量比：１／１）１０ｍＬに分散したところ、完全に溶けた；
溶解性Ｂ：上記と同様に分散したところ、わずかに溶け残りがある；
溶解性Ｃ：上記と同様に分散したところ、溶け残りがある；
溶解性Ｄ：上記と同様に分散したところ、ほとんど溶けない。
【０２５１】
第３表
────────────────────────────────────────
化合物    δ（プロトン数）
────────────────────────────────────────
（２）1.1-1.7(8H)、2.3(4H)、3.4(4H)、4.4(4H)、6.4-6.8(8H)、7.3(4H)、7.8(4H)
（４８）1.7(4H)、2.3(4H)、3.3(4H)4.0-4.3(6H)、6.5-6.7(8H)、7.2(4H)、7.8(4H)
（１３）2.3(2H)、2.8(4H)、3.4(4H)、4.1(4H)、6.4-6.9(8H)、7.2(4H)、7.8(4H)、8.0-8.3(2H)
（２４）2.6(4H)、3.4(4H)、4.0-4.3(6H)、6.4-6.8(8H)、7.2(4H)、7.8(4H)
（３３）1.2-1.7(8H)、2.3(4H)、3.3(4H)、4.0-4.3(6H)、6.5-6.8(8H)、7.3(4H)、7.8(4H)
（２３）1.7(6H)、3.3(4H)、3.8-4.1(6H)、6.5(4H)、6.7-6.8(8H)、7.0(4H)、7.3(4H)、7.8(4H)
（３４）1.9(2H)、3.2(4H)、3.9-4.2(6H)、6.5-7.1(12H)、7.2-7.5(8H)、7.9(4H)、8.0-8.3(2H)
（３６）3.2(4H)、3.8-4.1(9H)、6.4-6.8(9H)、7.0(2H)、7.3(4H)、7.8(4H)
（５３）3.5(6H)、4.6(6H)、6.5-6.8(12H)、7.2(6H)、7.7(6H)、8.9(3H)
（３５）1.8-2.0(6H)、3.2-3.3(12H)、3.8-4.1(12H)、6.4-6.8(18H)、7.0(4H)、7.2(8H)、7.7(8H)、8-8.4(2H)
────────────────────────────────────────
【０２５２】
［実施例１］
（第一感光層の形成）
２０μｍ厚のポリエチレンテレフタレートフイルムに、下記の組成からなる第一感光性樹脂組成物溶液を塗布し、乾燥して、２５μｍ厚の第一感光層を形成した。
【０２５３】
────────────────────────────────────────
第一感光性樹脂組成物溶液
────────────────────────────────────────
メチルメタクリレート／２−エチルへキシルアクリレート／ベンジルメタクリレート／メタクリル酸共重合体（共重合体組成（モル比）：５５／１１．７／４．５／２８．８、質量平均分子量：９００００）                                    １５質量部
ドデカプロピレングリコールジアクリレート                        ６．５質量部
テトラエチレングリコールジメタクリレート                        １．５質量部
４，４’−ビス（ジエチルアミノベンゾフェノン）                  ０．０４質量部
２，２’−ビス（２−クロロフェニル）−４，４’，５，５’−テトラフェニルビイミダゾール                                                          １．０４質量部
ｐ−トルエンスルホンアミド                                      ０．５質量部
マラカイトグリーンシュウ酸塩                                    ０．０２質量部
３−モルホリノメチル−１−フェニルトリアゾール−２−チオン      ０．０１質量部
ロイコクリスタルバイオレット                                    ０．２質量部
トリブロモメチルフェニルスルホン                                ０．１質量部
メチルエチルケトン                                            ３０質量部
────────────────────────────────────────
【０２５４】
（第二感光層の形成）
第一感光層の上に、下記の組成からなる第二感光性樹脂組成物溶液を塗布し、乾燥して、５μｍ厚の第二感光層を形成した。
【０２５５】
────────────────────────────────────────
第二感光性樹脂組成物溶液
────────────────────────────────────────
メチルメタクリレート／２−エチルへキシルアクリレート／ベンジルメタクリレート／メタクリル酸共重合体（共重合体組成（モル比）：５５／１１．７／４．５／２８．８、質量平均分子量：９００００）                                    １５質量部
ドデカプロピレングリコールジアクリレート                        ６．５質量部
テトラエチレングリコールジメタクリレート                        １．５質量部
アクリドンオリゴマー（２）                                      ０．１６質量部
２，２’−ビス（２−クロロフェニル）−４，４’，５，５’−テトラフェニルビイミダゾール                                                          １．０４質量部
ｐ−トルエンスルホンアミド                                      ０．５質量部
マラカイトグリーンシュウ酸塩                                    ０．０２質量部
３−モルホリノメチル−１−フェニルトリアゾール−２−チオン      ０．０１質量部
ロイコクリスタルバイオレット                                    ０．２質量部
トリブロモメチルフェニルスルホン                                ０．１質量部
メチルエチルケトン                                            ３０質量部
────────────────────────────────────────
【０２５６】
（感光性転写シートの作製）
第二感光層の上に、２０μｍ厚のポリエチレンフイルムを積層して感光性転写シートを得た。
【０２５７】
（感度の測定）
表面を研磨、水洗、乾燥した銅張積層板（ナショナルプリント配線基板用銅張積層板Ｒ−１７０１、松下電工（株）製）上に保護フイルムを剥がした感光性転写シートを銅表面と感光性樹脂層とが接触するように重ね、ラミネーター（ＭＯＤＥＬ８Ｂ−７２０−ＰＨ、大成ラミネーター（株）製）を用いて積層した。積層の条件は、基板温度７０℃、積層温度１０５℃、積層圧力３ｋｇ／ｃｍ2、そして積層の搬送速度１．２ｍ／分とした。積層後、温度２３℃、相対湿度５５％で１０分間放置した。濃度段差０．１５、濃度段数１〜１５段のステップウェッジ（富士ステップガイド、富士写真フイルム（株）製）を通して、感光性転写シートの感光層に、ポリエチレンテレフタレートフイルム（支持体）側から、レーザー露光装置を用いて、４０５ｎｍのレーザー光を４０ｍＪ／ｃｍ２照射した。次に、ポリエチレンテレフタレートフイルムを剥がし取り、感光層の表面に３０℃の１質量％炭酸ナトリウム水溶液を、１．０３ｋｇ／ｃｍ２の圧力にてスプレーし、未露光部を除去、現像した。現像後に、感光層が完全に溶解する最低段数（クリア段数）を読み取った。クリア段数が多い方が高感度であることを意味する。
【０２５８】
別に、感光性転写材料を６０℃で３日間保存し、上記と同様に感度を測定した。
以上の結果を第４表に示す。
【０２５９】
［実施例２］
アクリドンオリゴマー（２）に代えて、アクリドンオリゴマー（５３）を用いた以外は、実施例１と同様に感光性転写シートを作製して評価した。結果を第４表に示す。
【０２６０】
［比較例１］
アクリドンオリゴマー（２）に代えて、アクリドン化合物（ｙ）を用いた以外は、実施例１と同様に感光性転写シートを作製して評価した。結果を第４表に示す。
【０２６１】
第４表
────────────────────────────────────────
感光性                                          感度（クリア段数）      
転写シート      アクリドン化合物        製造直後      ６０℃で３日保存後
────────────────────────────────────────
実施例１            （９）              １４段            １３段
実施例２          （１１）              １４段            １４段
比較例１            （ｙ）              １４段            １０段
────────────────────────────────────────
【図面の簡単な説明】
【０２６２】
【図１】本発明に従う感光性転写シート（感光性樹脂組成物層が１層）の一例の断面図である。
【図２】本発明に従う感光性転写シート（感光性樹脂組成物層が２層）の一例の断面図である。
【図３】本発明に従う感光性転写シート（感光性樹脂組成物層が２層）の別の例の模式断面図である。
【図４】本発明に従う感光性転写シート（感光性樹脂組成物層が２層）のまた別の例の模式断面図である。
【図５】本発明に従う感光性転写シート（感光性樹脂組成物層が２層）のさらに別の例の模式断面図である。
【図６】本発明に従う感光性転写シート（感光性樹脂組成物層が２層）に支持体側から光を照射したときの、光の照射量と硬化層の厚さとの関係を表す感度曲線を示すグラフである。
【図７】本発明に従う金属めっきスルーホールを有するプリント配線板の製造工程を概略的に示した図である。
【図８】本発明に従うスルーホールを有するプリント配線板の製造工程を示す図である。
【符号の説明】
【０２６３】
１０  感光性転写シート
１１  支持体
１２  感光性樹脂組成物層
１５  保護フイルム
１６  配線パターン形成用の硬化樹脂組成物領域
１７  スルーホールの金属めっき保護用の硬化樹脂組成物領域
１８  剥離片
２０  感光性転写シート
２１  支持体
２２  第一感光層
２３  バリアー層
２４  第二感光層
２５  保護フイルム
２６  配線パターン形成用の硬化層
２７  スルーホールの金属層保護用硬化層
２８  剥離片
３１  プリント配線板形成用基板
３２  スルーホール
３３  金属めっき層
３４  配線パターン
４１  圧着ローラ
【図１】
2005274923.tif 000083
【図２】
2005274923.tif 000084
【図３】
2005274923.tif 000085
【図４】
2005274923.tif 000086
【図５】
2005274923.tif 000087
【図６】
2005274923.tif 000088
【図７】
2005274923.tif 000089
【図８】
2005274923.tif 000090